"顔料Aと、バインダー樹脂Bと、溶剤とを含むカラーフィルタ用着色組成物であって、顔料Aが、式1に示す顔料A1を含み、バインダー樹脂Bが、下記構成単位b1~b3を有する樹脂B1を含むことを特徴とするカラーフィルタ用着色組成物。式1:b1カルボキシル基を有する構成単位:2~60重量b2一般式2または一般式3に示す芳香族環基を有する構成単位:2~80重量b3式4または式5に示す脂肪族環基を有する構成単位:2~60重量一般式2:一般式3:一般式2及び一般式3中、Rは、水素原子、またはベンゼン環を有していてもよい炭素数1~20のアルキル基である。一般式3中の破線部は、ベンゼン環に隣あう、置換基を有しても良い一個以上の飽和または不飽和の複素環を含む環状構造を示す。式4:式5:顔料Aが、さらに顔料A1以外のジケトピロロピロール系顔料、アゾ系顔料、アントラキノン系顔料、ペリレン系顔料、キナクリドン系顔料、ベンズイミダゾロン系顔料、およびキノリン系顔料からなる群より選ばれる少なくとも1種類以上を含むことを特徴とする請求項1に記載のカラーフィルタ用着色組成物。さらにアセトフェノン系化合物、ホスフィン系化合物、イミダゾール系化合物、およびオキシムエステル系化合物からなる群より選ばれる少なくとも1種類以上の光重合開始剤D1を含むことを特徴とする請求項1または2に記載のカラーフィルタ用着色組成物。基板上に、請求項1~3いずれか1項に記載のカラーフィルタ用着色組成物から形成されてなるフィルタセグメントを具備することを特徴とするカラーフィルタ。本発明が解決しようとする課題は、高明度かつ高コントラスト比であって、加熱工程によってもジケトピロロピロール系顔料の結晶析出が起こらないだけでなく、さらに感光性着色組成物として用いた場合には、感度や直線性など、良好なフィルタセグメントを形成する上で必要な性能のバランスが優れるカラーフィルタ用着色組成物、およびそれを用いた明度、コントラスト比に優れた、高精細なカラーフィルタを提供することにある。本発明者らは、鋭意研究を重ねた結果、従来使用されていたC.I.ピグメントレッド254塩素化ジケトピロロピロール顔料に替えて、臭素化ジケトピロロピロール顔料と特定構造を有するバインダー樹脂とを含む着色組成物を用いることにより、高明度、高コントラストかつ加熱工程による結晶析出が抑制された高精細のフィルタセグメントを有するカラーフィルタが得られることを見出し、本発明に至った。すなわち本発明は、顔料Aと、バインダー樹脂Bと、溶剤とを含むカラーフィルタ用着色組成物であって、顔料Aが、式1に示す顔料A1を含み、バインダー樹脂Bが、下記構成単位b1~b3を有する樹脂B1を含むことを特徴とするカラーフィルタ用着色組成物に関する。式1:b1カルボキシル基を有する構成単位:2~60重量b2一般式2または一般式3に示す芳香族環基を有する構成単位:2~80重量b3式4または式5に示す脂肪族環基を有する構成単位:2~60重量一般式2:一般式3:一般式2及び一般式3中、Rは、水素原子、またはベンゼン環を有していてもよい炭素数1~20のアルキル基である。一般式3中の破線部は、ベンゼン環に隣あう、置換基を有しても良い一個以上の飽和または不飽和の複素環を含む環状構造を示す。式4:式5:また、本発明は、顔料Aが、さらに顔料A1以外のジケトピロロピロール系顔料、アゾ系顔料、アントラキノン系顔料、ペリレン系顔料、キナクリドン系顔料、ベンズイミダゾロン系顔料、およびキノリン系顔料からなる群より選ばれる少なくとも1種類以上を含むことを特徴とする前記カラーフィルタ用着色組成物に関する。また、本発明は、さらにアセトフェノン系化合物、ホスフィン系化合物、イミダゾール系化合物、およびオキシムエステル系化合物からなる群より選ばれる少なくとも1種類以上の光重合開始剤Dを含むことを特徴とする前記カラーフィルタ用着色組成物に関する。また、本発明は、基板上に、前記カラーフィルタ用着色組成物から形成されてなるフィルタセグメントを具備することを特徴とするカラーフィルタに関する。本発明によれば、高明度かつ高コントラスト比であって、加熱工程によってもジケトピロロピロール系顔料の結晶析出が起こらないカラーフィルタ用着色組成物、およびそれを用いたカラーフィルタを提供することができる。まず、本発明のカラーフィルタ用着色組成物の各種構成成分について説明する。なお、本願では、メタアクリレート、メタアクリル酸、又はメタアクリルアミドと表記した場合には、特に説明がない限り、それぞれ、アクリレート及び/又はメタクリレート、アクリル酸及び/又はメタクリル酸、又はアクリルアミド及び/又はメタクリルアミドを表すものとする。また、以下に挙げるC.I.は、カラーインデックスC.I.を意味する。以下、本発明を詳細に説明する。<顔料A>《顔料A1》本発明の顔料Aは、式1に示す顔料A1を含むことを特徴とする。式1:式1に示す顔料A1である臭素化ジケトピロロピロール顔料は、国際公開2009/144115号パンフレット等に記載の公知の方法を用いて得ることが出来る。製造方法の一例としては、コハク酸ジエステル合成法等で製造することができる。すなわち、コハク酸ジエステル1モルに対して4-ブロモベンゾニトリル2モルを、tert-アミルアルコール等の不活性有機溶剤中で、アルカリ金属又はアルカリ金属アルコキシドの存在下において、80~110°Cの高温で縮合反応を行い、ジケトピロロピロール化合物のアルカリ金属塩を生成させ、続いて、このジケトピロロピロール化合物のアルカリ金属塩に対して、水、アルコール、酸等を用いてプロトン化することにより、臭素化ジケトピロロピロール顔料を得ることができる。このとき、プロトン化における温度、水、アルコールまたは酸の種類、比率や量により、得られる一次粒子径の大きさを制御することができる。臭素化ジケトピロロピロール顔料の製造方法はこの方法に限定されるものではない。式1に示す顔料A1と樹脂B1とを組み合わせて用いることで、従来よりも、高明度および高コントラスト比の赤色着色組成物とすることができる。《その他の顔料》本発明の着色組成物は、顔料A1以外の顔料を併用しても良く、このような顔料としては、有機または無機の顔料を、単独で、または2種類以上併用できる。顔料のなかでは、発色性が高く、且つ耐熱性の高い顔料が好ましく、通常は有機顔料が用いられる。用いることの出来る有機顔料としては、例えば、顔料A1以外のジケトピロロピロール系顔料;アゾ、ジスアゾ、ポリアゾ等のアゾ系顔料;銅フタロシアニン、ハロゲン化銅フタロシアニン、無金属フタロシアニン等のフタロシアニン系顔料;アミノアントラキノン、ジアミノジアントラキノン、アントラピリミジン、フラバントロン、アントアントロン、インダントロン、ピラントロン、ビオラントロン等のアントラキノン系顔料;キナクリドン系顔料;ジオキサジン系顔料;ペリノン系顔料;ペリレン系顔料;チアインジゴ系顔料;イソインドリン系顔料;イソインドリノン系顔料;キノフタロン系顔料;スレン系顔料;金属錯体系顔料等が挙げられる。これらの顔料のなかでも、A1以外のジケトピロロピロール系顔料、アゾ系顔料、アントラキノン系顔料、ペリレン系顔料、キナクリドン系顔料、ベンズイミダゾロン系顔料、およびキノリン系顔料からなる群より選ばれる少なくとも1種類以上を含むことが、好ましい。これらとともに用いることで、配合比の調整による色調整が容易になる、さらにこれらは耐光性や耐熱性がすぐれているために好ましい。本発明において、カラーフィルタの画素を形成する場合に使用できる顔料の具体例を示す。赤色顔料としては、例えば、C.I.ピグメントレッド1、2、3、4、5、6、7、8、9、12、14、15、16、17、21、22、23、31、32、37、38、41、47、48、48:1、48:2、48:3、48:4、49、49:1、49:2、50:1、52:1、52:2、53、53:1、53:2、53:3、57、57:1、57:2、58:4、60、63、63:1、63:2、64、64:1、68、69、81、81:1、81:2、81:3、81:4、83、88、90:1、101、101:1、104、108、108:1、109、112、113、114、122、123、144、146、147、149、151、166、168、169、170、172、173、174、175、176、177、178、179、181、184、185、187、188、190、193、194、200、202、206、207、208、209、210、214、216、220、221、224、230、231、232、233、235、236、237、238、239、242、243、245、247、249、250、251、253、254、255、256、257、258、259、260、262、263、264、265、266、267、268、269、270、271、272、273、274、275、276などを挙げることができる。これらの中でも、明度とコントラスト比の優れた効果を発揮するためには、好ましくはC.I.ピグメントレッド48:1、122、168、177、202、206、207、209、224、242、または254であり、更に好ましくはC.I.ピグメントレッド177、209、224、242、または254である。黄色顔料としては、例えばC.I.ピグメントイエロー1、1:1、2、3、4、5、6、9、10、12、13、14、16、17、24、31、32、34、35、35:1、36、36:1、37、37:1、40、41、42、43、48、53、55、61、62、62:1、63、65、73、74、75,81、83、87、93、94、95、97、100、101、104、105、108、109、110、111、116、117、119、120、126、127、127:1、128、129、133、134、136、138、139、142、147、148、150、151、153、154、155、157、158、159、160、161、162、163、164、165、166、167、168、169、170、172、173、174、175、176、180、181、182、183、184、185、188、189、190、191、191:1、192、193、194、195、196、197、198、199、200、202、203、204、205、206、207、208などを挙げることができる。これらの中でも、明度とコントラストの優れた効果を発揮するためには、好ましくはC.I.ピグメントイエロー83、117、129、138、139、150、154、155、180、または185であり、更に好ましくはC.I.ピグメントイエロー83、138、139、150、または180である。オレンジ顔料としては、例えばC.I.ピグメントオレンジ1、2、5、13、16、17、19、20、21、22、23、24、34、36、38、39、43、46、48、49、61、62、64、65、67、68、69、70、71、72、73、74、75、77、78、79などを挙げることができる。これらの中でも、明度とコントラストの優れた効果を発揮するためには、好ましくはC.I.ピグメントオレンジ38、または71である。また、無機顔料としては、硫酸バリウム、亜鉛華、硫酸鉛、黄色鉛、亜鉛黄、べんがら赤色酸化鉄、カドミウム赤、群青、紺青、酸化クロム緑、コバルト緑、アンバー、チタンブラック、合成鉄黒、酸化チタン、四酸化鉄などの金属酸化物粉、金属硫化物粉、金属粉等が挙げられる。無機顔料は、彩度と明度のバランスを取りつつ良好な塗布性、感度、現像性等を確保するために、有機顔料と組み合わせて用いられる。上記赤色顔料や黄色顔料と併用する場合、式1で示される顔料A1の含有量は、顔料Aの合計100重量中、40~100重量、好ましくは50~100重量、さらに好ましくは60~100重量である。この含有量の範囲にあることにより、式1で示される顔料A1の色特性を十分に発現することができる。好ましい顔料A成分の含有量は、本発明の着色組成物の全不揮発成分100重量中、充分な色再現性を得る観点から10重量以上であり、より好ましくは15重量以上であり、最も好ましくは20重量以上である。また、着色組成物の安定性が良くなることから、好ましい顔料A成分の含有量は、90重量以下であり、より好ましくは80重量以下であり、最も好ましくは70重量以下である。本発明の感光性着色組成物には、さらに調色のため、耐熱性を低下させない範囲内で染料を含有させることもできる。《顔料の微細化》本発明の顔料A1およびその他の顔料は、微細化して用いることが好ましい。微細化した顔料の一次粒子径は、着色剤担体中への分散が良好なことから、20nm以上であることが好ましい。また、コントラスト比が高いフィルタセグメントを形成できることから、100nm以下であることが好ましい。特に好ましい範囲は、25~85nmの範囲である。なお、顔料の一次粒子径は、顔料のTEM透過型電子顕微鏡による電子顕微鏡写真から一次粒子の大きさを直接計測する方法で行った。具体的には、個々の顔料の一次粒子の短軸径と長軸径を計測し、平均をその顔料粒子の粒径とした。次に、100個以上の顔料粒子について、それぞれの粒子の体積を、求めた粒径の立方体と近似して平均体積を求め、この平均体積を有している立方体の一辺の長さを平均一次粒子径とする。また、これら微細化顔料のBET法による比表面積は、60m2/g~130m2/gであることが好ましい。顔料Aの比表面積が下限値より小さい場合には、カラーフィルタの輝度やコントラスト比が低くなる。比表面積が上限値より大きい場合には、顔料分散が難しくなり、着色組成物としての安定性を保ち、流動性を確保することが困難になる。その結果、カラーフィルタの輝度やコントラスト比の特性が悪化する。顔料の比表面積を制御する手段としては、顔料を機械的に粉砕して比表面積を制御する方法磨砕法と呼ぶ、良溶媒に溶解したものを貧溶媒に投入して所望の比表面積の顔料を析出させる方法析出法と呼ぶ、および合成時に所望の比表面積の顔料を製造する方法合成析出法と呼ぶ等がある。使用する顔料の合成法や化学的性質等により、個々の顔料について適当な方法を選択して行うことができる。本発明の着色組成物に含まれる顔料の比表面積の制御方法は、上記方法のいずれを用いてもよい。本発明に用いる顔料は、磨砕法のなかでもソルトミリング処理により微細化することが好ましく、このような顔料を用いることで、コントラスト比がより高いフィルタセグメントを形成できる。ソルトミリング処理とは、顔料と水溶性無機塩と水溶性有機溶剤との混合物を、ニーダー、トリミックス、2本ロールミル、3本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕される。顔料をソルトミリング処理する際の条件を最適化することにより、一次粒子径が非常に微細であり、また、分布の幅がせまく、シャープな粒度分布をもつ顔料を得ることができる。水溶性無機塩としては、塩化ナトリウム、塩化バリウム、塩化カリウム、硫酸ナトリウム等を用いることができるが、価格の点から塩化ナトリウム食塩を用いるのが好ましい。水溶性無機塩は、処理効率と生産効率の両面から、顔料100重量部に対し、50~2000重量部用いることが好ましく、300~1000重量部用いることが最も好ましい。水溶性有機溶剤は、顔料及び水溶性無機塩を湿潤する働きをするものであり、水に溶解混和し、かつ用いる無機塩を実質的に溶解しないものであれば特に限定されない。ただし、ソルトミリング時に温度が上昇し、溶剤が蒸発し易い状態になるため、安全性の点から、沸点120°C以上の高沸点溶剤が好ましい。例えば、2-メトキシエタノール、2-ブトキシエタノール、2-イソペンチルオキシエタノール、2-ヘキシルオキシエタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、1-メトキシ-2-プロパノール、1-エトキシ-2-プロパノール、ジプロピレングリコール、ジプロピレングリコールモノメチルエーテル、ジプロピレングリコールモノエチルエーテル、液状のポリプロピレングリコール等が用いられる。水溶性有機溶剤は、顔料100重量部に対し、5~1000重量部用いることが好ましく、50~500重量部用いることが最も好ましい。顔料をソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、顔料100重量部に対し、5~200重量部の範囲であることが好ましい。<バインダー樹脂B>《樹脂B1》本発明のカラーフィルタ用着色組成物に含まれるバインダー樹脂Bは、下記構成単位b1~b3を有する樹脂B1を含むことを特徴とする。b1カルボキシル基を有する構成単位:2~60重量b2一般式2または一般式3に示す芳香族環基を有する構成単位:2~80重量b3式4または式5に示す脂肪族環基を有する構成単位:2~60重量一般式2:一般式3:一般式2及び一般式3中、Rは、水素原子、またはベンゼン環を有していてもよい炭素数1~20のアルキル基である。一般式3中の破線部は、ベンゼン環に隣あう、置換基を有しても良い一個以上の飽和または不飽和の複素環を含む環状構造を示す。式4:式5:以下に、構成単位b1、構成単位b2、及び構成単位b3について、順に説明する。本明細書においては、各構成単位の含有重量は各構成単位を樹脂b1にもたらす前駆体の重量である。[構成単位b1]構成単位b1は、カルボキシル基を有し、現像時、アルカリ可溶性部位として機能する。バインダー樹脂B1の全構成単位の重量を基準として、構成単位b1は、現像性と分散安定性の観点から、2~60重量である。2重量未満では、アルカリ性現像液による未露光部分の除去性が不十分となり、分散安定性が悪くなる。また、60重量を越えると、アルカリ現像液への溶解速度が速くなり、露光部分まで溶解してしまう。カルボキシル基を有する構成単位b1の前駆体としては、メタアクリル酸、クロトン酸、若しくはα-クロルアクリル酸等の不飽和モノカルボン酸、またはマレイン酸、若しくはフマル酸等の不飽和ジカルボン酸等のカルボキシル基を含有しかつエチレン性不飽和二重結合を有する化合物等が挙げられる。また、無水マレイン酸等の不飽和ジカルボン酸の無水物をヒドロキシアルキルメタアクリレート等の水酸基を有するメタアクリル化合物によりハーフエステル化したものも使用できる。この中でも、重合性分子量等のコントロールしやすさの観点から、メタアクリル酸がより好ましく、特にメタクリル酸が最も好ましい。これらは、単独でも、2種類以上の併用でも使用できる。原料の段階でカルボキシル基を含有する前駆体であっても、バインダー樹脂Bを形成する工程でカルボキシル基がエステル結合などに変化した場合は、本明細書における構成単位b1には該当しない。[構成単位b2]構成単位b2は、一般式2または一般式3に示す芳香族環基による環状構造を有し、顔料または顔料と分散剤等とからなる顔料組成物に対する親和性部位として機能する。バインダー樹脂Bの全構成単位の重量を基準として、構成単位b2は、現像性とフィルタセグメントの品質の観点から、20~80重量である。20重量未満では、顔料または顔料と分散剤等とからなる顔料組成物に対する親和性部位が不足し、高品質なカラーフィルタが得られないことや、フィルタセグメントの耐性が悪くなるといった問題が生じ、80重量を越えると、アルカリ現像液への溶解速度が遅くなり、現像時間が長くカラーフィルタの生産性が悪くなる。本明細書で用いる式1に示す顔料A1が構造中に含む臭素原子は、塩素原子より分極率が高い。そのため、芳香族環基を含む構成単位b2は、そのπ電子系が塩素化ジケトピロロピロール顔料C.I.ピグメントレッド254に対するよりも親和性などの強い相互作用を示す事が期待できる。一般式2:一般式3:一般式2及び一般式3中、Rは、水素原子、またはベンゼン環を有していてもよい炭素数1~20のアルキル基である。一般式3中の破線部は、ベンゼン環に隣あう、置換基を有しても良い一個以上の飽和または不飽和の複素環を含む環状構造を示す。構成単位b2の前駆体としては、スチレン、α-メチルスチレン、ジビニルベンゼン、インデン、アセチルナフテン、ベンジルアクリレート、ベンジルメタクリレート、ビスフェノールAジグリシジルエーテルジメタアクリレート、メチロール化メラミンのメタアクリル酸エステル等のモノマーオリゴマー、または一般式6に示すエチレン性不飽和単量体等が挙げられる。一般式6:一般式6中、R1は、水素原子、またはメチル基であり、R2は、炭素数2若しくは3のアルキレン基であり、R3は、ベンゼン環を有していてもよい炭素数1~20のアルキル基であり、nは、1~15の整数である。一般式6に示されるエチレン性不飽和単量体としては、例えば、第一工業製薬社製ニューフロンティアCEAEO変性クレゾールアクリレート、R1:水素原子、R2:エチレン基、R3:メチル基、n=1または2、、NP-2n-ノニルフェノキシポリエチレングリコールアクリレート、R1:水素原子、R2:エチレン基、R3:n-ノニル基、n=2、N-177En-ノニルフェノキシポリエチレングリコールアクリレート、R1:水素原子、R2:エチレン基、R3:n-ノニル基、n=16~17、若しくはPHEフェノキシエチルアクリレート、R1:水素原子、R2:エチレン基、R3:水素原子、n=1、ダイセル社製、IRR169エトキシ化フェニルアクリレートEO1mol、R1:水素原子、R2:エチレン基、R3:水素原子、n=1、またはEbecryl110エトキシ化フェニルアクリレートEO2mol、R1:水素原子、R2:エチレン基、R3:水素原子、n=2、東亞合成社製アロニックスM-101AフェノールEO変性n≒2アクリレート、R1:水素原子、R2:エチレン基、R3:水素原子、n≒2、M-102フェノールEO変性n≒4アクリレート、R1:水素原子、R2:エチレン基、R3:水素原子、n≒4、M-110パラクミルフェノールEO変性n≒1アクリレート、R1:水素原子、R2:エチレン基、R3:パラクミル、n≒1、M-111n-ノニルフェノールEO変性n≒1アクリレート、R1:水素原子、R2:エチレン基、R3:n-ノニル基、n≒1、M-113n-ノニルフェノールEO変性n≒4アクリレート、R1:水素原子、R2:エチレン基、R3:n-ノニル基、n≒4、若しくはM-117n-ノニルフェノールPO変性n≒2.5アクリレート、R1:水素原子、R2:プロピレン基、R3:n-ノニル基、n≒2.5、共栄社製ライトアクリレートPO-Aフェノキシエチルアクリレート、R1:水素原子、R2:エチレン基、R3:水素原子、n=1、P-200Aフェノキシポリエチレングリコールアクリレート、R1:水素原子、R2:エチレン基、R3:水素原子、n≒2、NP-4EAノニルフェノールEO付加物アクリレート、R1:水素原子、R2:エチレン基、R3:n-ノニル基、n≒4、若しくはNP-8EAノニルフェノールEO付加物アクリレート、R1:水素原子、R2:エチレン基、R3:n-ノニル基、n≒8、またはライトエステルPOフェノキシエチルメタクリレート、R1:メチル基、R2:プロピレン基、R3:水素原子、n=1、日油社製ブレンマーANE-300ノニルフェノキシポリエチレングリコールアクリレート、R1:水素原子、R2:エチレン基、R3:n-ノニル基、n≒5、ANP-300ノニルフェノキシポリプロピレングリコールアクリレート、R1:水素原子、R2:プロピレン基、R3:n-ノニル基、n≒5、43ANEP-500ノニルフェノキシ-ポリエチレングリコール-ポリプロピレングリコール-アクリレート、R1:水素原子、R2:エチレン基及びプロピレン基、R3:n-ノニル基、n≒55、70ANEP-550ノニルフェノキシ-ポリエチレングリコール-ポリプロピレングリコール-アクリレート、R1:水素原子、R2:エチレン基及びプロピレン基、R3:n-ノニル基、n≒93、75ANEP-600ノニルフェノキシ-ポリエチレングリコール-ポリプロピレングリコール-アクリレート、R1:水素原子、R2:エチレン基及びプロピレン基、R3:n-ノニル基、n≒52、AAE-50フェノキシポリエチレングリコールアクリレート、R1:水素原子、R2:エチレン基、R3:水素原子、n=1、AAE-300フェノキシポリエチレングリコールアクリレート、R1:水素原子、R2:エチレン基、R3:水素原子、n≒5.5、PAE-50フェノキシポリエチレングリコールメタクリレート、R1:メチル基、R2:エチレン基、R3:水素原子、n=1、PAE-100フェノキシポリエチレングリコールメタクリレート、R1:メチル基、R2:エチレン基、R3:水素原子、n=2、若しくは43PAPE-600Bフェノキシ-ポリエチレングリコール-ポリプロピレングリコール-メタクリレート、R1:メチル基、R2:エチレン基及びプロピレン基、R3:水素原子、n≒66、新中村化学社製NKESTERAMP-10GフェノキシエチレングリコールアクリレートEO1mol、R1:水素原子、R2:エチレン基、R3:水素原子、n=1、AMP-20GフェノキシエチレングリコールアクリレートEO2mol、R1:水素原子、R2:エチレン基、R3:水素原子、n≒2、AMP-60GフェノキシエチレングリコールアクリレートEO6mol、R1:水素原子、R2:エチレン基、R3:水素原子、n≒6、PHE-1GフェノキシエチレングリコールメタクリレートEO1mol、R1:メチル基、R2:エチレン基、R3:水素原子、n=1、大阪有機化学社製ビスコート192フェノキシエチルアクリレート、R1:水素原子、R2:エチレン基、R3:水素原子、n=1、あるいは、日本化薬製SR-339A2-フェノキシエチレングリコールアクリレート、R1:水素原子、R2:エチレン基、R3:水素原子、n=1,若しくはSR-504エトキシ化ノニルフェノールアクリレート、R1:水素原子、R2:エチレン基、R3:n-ノニル基等が挙げられるが、これらに限定することなく、2種類以上併用することもできる。一般式6で示されるエチレン性不飽和単量体において、R3のアルキル基の炭素数は1~20であるが、より好ましくは1~10である。アルキル基は、直鎖状アルキル基だけでなく、分岐状アルキル基及び置換基としてベンゼン環を有するアルキル基も含まれる。R3のアルキル基の炭素数が1~10のときはアルキル基が障害となり樹脂同士の接近を抑制し、顔料への吸着/配向を促進するが、炭素数が10を超えると、アルキル基の立体障害効果が高くなり、ベンゼン環の顔料への吸着/配向までをも妨げる傾向を示す。この傾向は、R3のアルキル基の炭素鎖長が長くなるに従い顕著となり、炭素数が20を超えると、ベンゼン環の吸着/配向が極端に低下する。R3で表されるベンゼン環を有するアルキル基としては、ベンジル基、2-フェニルイソプロピル基等を挙げることができる。側鎖ベンゼン環が一つ増えることによって、溶媒親和性及び顔料配向性がより改善され、分散性だけでなく、現像性も向上する。一般式6で示されるエチレン性不飽和単量体において、nは、1~15の整数が好ましい。nが15を越えると、親水性が増して溶媒和の効果が小さくなると共に、ビニル系樹脂の粘度が高くなり、これを用いた着色組成物の粘度も高くなり、流動性に影響を与える場合がある。溶媒和の観点から、nは、1~4が特に好ましい。構成単位b2の前駆体としては、他の前駆体との共重合性の観点、及び顔料分散性の観点から、スチレン、α-メチルスチレン、ベンジルアクリレート、ベンジルメタクリレート、または一般式6で示されるエチレン性不飽和単量体が好ましい。樹脂B1の側鎖にベンゼン環を導入することよって、側鎖ベンゼン環が、顔料に配向するため、顔料への樹脂吸着を促し、更に顔料の凝集を抑える働きもする。更に、ベンジルアクリレート及び/またはベンジルメタクリレートは、現像性と分散安定性の観点から、最も好ましい。[構成単位b3]構成単位b3は、下記式4及び式5に示す脂肪族環基による環状構造を有し、顔料または顔料と分散剤等とからなる顔料組成物に対する親和性部位として、及び、アルカリ現像液に対する疎水性部位として機能する。樹脂B1の全構成単位の重量を基準として、構成単位b3は、現像性とフィルタセグメントの品質や分散安定性の観点から、2~30重量である。2重量未満では、顔料または顔料と分散剤等とからなる顔料組成物に対する親和性部位が不足し、高品質なカラーフィルタが得られないことや、カラーフィルタ用着色組成物の保存安定性が悪くなるといった問題が生じ、現像時の疎水性が不足するために画素部のパターン剥れや欠けの問題も生じる。30重量を越えると、アルカリ現像液への溶解速度が遅くなり、現像時間が長くカラーフィルタの生産性が悪くなる。構成単位b3が構造中に有しているジシクロペンタン部位は、環が平面構造を取る事がなく、フィルタセグメント中の分子相互の凝集状態に対して立体障害を与える事が期待できる。式4:式5:構成単位b3の前駆体としては、一般式7に示すエチレン性不飽和単量体、または一般式8に示すエチレン性不飽和単量体等が挙げられる。一般式7:一般式8:一般式7、および一般式8中、R1は、水素原子、またはメチル基であり、R2は、炭素数2若しくは3のアルキレン基であり、mは、0~2の整数である。一般式7に示されるエチレン性不飽和単量体としては、例えば、日立化成社製ファンクリルFA-513Aジシクロペンタニルアクリレート、R1:水素原子、R2:なし、m=0、またはFA-513Mジシクロペンタニルメタクリレート、R1:水素原子、R2:なし、m=0等が挙げられるが、これらに限定することなく、2種類以上併用することもできる。一般式8に示されるエチレン性不飽和単量体としては、例えば、日立化成社製ファンクリルFA-511Aジシクロペンテニルアクリレート、R1:水素原子、R2:なし、m=0、FA-512Aジシクロペンテニルオキシエチルアクリレート、R1:水素原子、R2:エチレン基、m=1、FA-512Mジシクロペンテニルオキシエチルメタクリレート、R1:メチル基、R2:エチレン基、m=1、またはFA-512MTジシクロペンテニルオキシエチルメタクリレート、R1:メチル基、R2:エチレン基、m=1等が挙げられるが、これらに限定することなく、2種類以上併用することもできる。[その他の構成単位]その他の構成単位は、構成単位b1、構成単位b2、構成単位b3以外の構成単位である。その他の構成単位の前駆体としては、例えば、メチルメタメタアクリレート、エチルメタアクリレート、n-プロピルメタアクリレート、イソプロピルメタアクリレート、ブチルメタアクリレート、イソブチルメタアクリレート、s-ブチルメタアクリレート、t-ブチルメタアクリレート、ペンチルメタアクリレート、イソペンチルアクリレート、ネオペンチルアクリレート、t-ペンチルアクリレート、1-メチルブチルメタアクリレート、ヘキシルメタアクリレート、ヘプタメタアクリレート、オクチルメタアクリレート、2-エチルヘキシルメタアクリレート、ラウリルメタアクリレート、セチルメタアクリレート、ステアリルメタアクリレート、イソステアリルメタアクリレート、シクロヘキシルメタアクリレート、アリルメタアクリレート、またはオレイルメタアクリレート等のアルキルまたはアルケニルメタアクリレート、2-ヒドロキシエチルメタアクリレート、2-ヒドロキシプロピルメタアクリレート、β-カルボキシエチルメタアクリレート、ポリエチレングリコールジメタアクリレート、1,6-ヘキサンジオールジメタアクリレート、トリエチレングリコールジメタアクリレート、トリプロピレングリコールジメタアクリレート、トリメチロールプロパントリメタアクリレート、ペンタエリスリトールトリメタアクリレート、1,6-ヘキサンジオールジグリシジルエーテルジメタアクリレート、ネオペンチルグリコールジグリシジルエーテルジメタアクリレート、ジペンタエリスリトールヘキサメタアクリレート、イソボルニルメタアクリレート、エステルアクリレート、エポキシメタアクリレート、ウレタンアクリレート等の各種アクリル酸エステル及びメタクリル酸エステル、酢酸ビニル、ヒドロキシエチルビニルエーテル、エチレングリコールジビニルエーテル、ペンタエリスリトールトリビニルエーテル、メタアクリルアミド、N-ヒドロキシメチルメタアクリルアミド、N-ビニルホルムアミド、アクリロニトリル、ジメチル-2,2′-[オキシビスメチレン]ビス-2-プロペノエート、ジエチル-2,2′-[オキシビスメチレン]ビス-2-プロペノエート、ジシクロヘキシル-2,2′-[オキシビスメチレン]ビス-2-プロペノエート、ジベンジル-2,2′-[オキシビスメチレン]ビス-2-プロペノエート等のモノマーオリゴマーが挙げられるが、目的に応じて、これらに限定することなく他のエチレン性不飽和単量体を選ぶこともでき、2種類以上併用することもできる。その他のエチレン性不飽和単量体としては、例えば、テトラヒドロフルフリルメタアクリレート、または3-メチルオキセタニルメタアクリレート等の複素環式置換基を有するメタアクリレート類;メトキシポリプロピレングリコールメタアクリレート、またはエトキシポリエチレングリコールメタアクリレート等のアルコキシポリアルキレングリコールメタアクリレート類;あるいは、メタアクリルアミド、N,N-ジメチルメタアクリルアミド、N,N-ジエチルメタアクリルアミド、N-イソプロピルメタアクリルアミド、ダイアセトンメタアクリルアミド、またはアクリロイルモルホリン等のメタアクリルアミド類等が挙げられる。また、前記アクリル構成単位以外の構成単位の前駆体としては、例えば、エチルビニルエーテル、n-プロピルビニルエーテル、イソプロピルビニルエーテル、n-ブチルビニルエーテル、またはイソブチルビニルエーテル等のビニルエーテル類;あるいは、酢酸ビニル、またはプロピオン酸ビニル等の脂肪酸ビニル類等が挙げられる。アクリル構成単位以外の前記構成単位を、前記アクリル構成単位と併用することもできる。エチレン性不飽和二重結合の導入また、以下に示す方法iや方法iiによりエチレン性不飽和二重結合を導入するために、エポキシ基を有するエチレン性不飽和単量体、または水酸基を有するエチレン性不飽和単量体も使用することができる。これらは、変性によっては、その他の構成単位以外の構成単位になる可能性もあるため、最終的な、構成単位b1、構成単位b2、構成単位b3の重量比に配慮する必要がある。方法i方法iとしては、例えば、エポキシ基を有するエチレン性不飽和単量体と、他の1種類以上のエチレン性不飽和単量体とを共重合することによって得られた共重合体の側鎖エポキシ基に、エチレン性不飽和二重結合を有する不飽和一塩基酸のカルボキシル基を付加反応させ、更に、生成した水酸基に、多塩基酸無水物を反応させ、エチレン性不飽和二重結合を導入し感光性樹脂の機能を持たせ、かつ、アルカリ可溶性機能を持つカルボキシル基を導入する方法がある。この工程に用いた不飽和一塩基酸のカルボキシル基は、エポキシ基への付加反応後にエステル結合を形成するので、本明細書における樹脂B1の構成単位b1には該当せず、その他の構成単位に該当し、多塩基酸無水物は、水酸基との反応後にカルボキシル基を形成するので、本明細書における樹脂B1の構成単位b1に該当する。エポキシ基を有するエチレン性不飽和単量体としては、例えば、グリシジルメタアクリレート、メチルグリシジルメタアクリレート、2-グリシドキシエチルメタアクリレート、3,4エポキシブチルメタアクリレート、及び3,4エポキシシクロヘキシルメタアクリレートが挙げられ、これらは、単独で用いても、2種類以上を併用してもかまわない。次工程の不飽和一塩基酸との反応性の観点で、グリシジルメタアクリレートが好ましい。不飽和一塩基酸としては、メタアクリル酸、クロトン酸、o-、m-、p-ビニル安息香酸、メタアクリル酸のα位ハロアルキル、アルコキシル、ハロゲン、ニトロ、シアノ置換体等のモノカルボン酸等が挙げられ、これらは、単独で用いても、2種類以上を併用してもかまわない。多塩基酸無水物としては、テトラヒドロ無水フタル酸、無水フタル酸、ヘキサヒドロ無水フタル酸、無水コハク酸、無水マレイン酸等が挙げられ、これらは単独で用いても、2種類以上を併用してもかまわない。カルボキシル基の数を増やす等、必要に応じて、トリメリット酸無水物等のトリカルボン酸無水物を用いたり、ピロメリット酸二無水物等のテトラカルボン酸二無水物を用いて、残った無水物基を加水分解したりすること等もできる。また、多塩基酸無水物として、エチレン性不飽和二重結合を有する、エトラヒドロ無水フタル酸、又は無水マレイン酸を用いると、更にエチレン性不飽和二重結合を増やすことができる。方法iの類似の方法として、例えば、カルボキシル基を有するエチレン性不飽和単量体と、他の1種類以上のエチレン性不飽和単量体とを共重合することによって得られた共重合体の側鎖カルボキシル基の一部に、エポキシ基を有するエチレン性不飽和単量体を付加反応させ、エチレン性不飽和二重結合およびカルボキシル基を導入する方法がある。この場合、エポキシ基との付加反応に用いられないカルボキシル基に相当する構成単位のみが、本明細書における樹脂B1の構成単位b1に該当する。方法ii方法iiとしては、水酸基を有するエチレン性不飽和単量体を使用し、他のカルボキシル基を有する不飽和一塩基酸や、他のエチレン性不飽和単量体とを共重合することによって得られた共重合体の側鎖水酸基に、イソシアネート基を有するエチレン性不飽和単量体のイソシアネート基を反応させる方法がある。水酸基を有するエチレン性不飽和単量体としては、2-ヒドロキシエチルメタアクリレート、2-若しくは3-ヒドロキシプロピルメタアクリレート、2-若しくは3-若しくは4-ヒドロキシブチルメタアクリレート、グリセロールメタアクリレート、又はシクロヘキサンジメタノールモノメタアクリレート等のヒドロキシアルキルメタアクリレート類が挙げられ、これらは、単独で用いても、2種類以上を併用して用いてもかまわない。また、上記ヒドロキシアルキルメタアクリレートに、エチレンオキシド、プロピレンオキシド、及び/又はブチレンオキシド等を付加重合させたポリエーテルモノメタアクリレートや、ポリγ-バレロラクトン、ポリε-カプロラクトン、及び/又はポリ12-ヒドロキシステアリン酸等を付加したポリエステルモノメタアクリレートも使用できる。塗膜異物抑制の観点から、2-ヒドロキシエチルメタアクリレート、又はグリセロールメタアクリレートが好ましい。イソシアネート基を有するエチレン性不飽和単量体としては、2-メタアクリロイルオキシエチルイソシアネート、又は1,1-ビスメタアクリロイルオキシエチルイソシアネート等が挙げられるが、これらに限定することなく、2種類以上併用することもできる。樹脂B1の重量平均分子量Mwは5,000~100,000の範囲が好ましく、より好ましくは5,000~80,000の範囲であり、さらに好ましくは、5,000~30,000の範囲である。また数平均分子量Mnは5,000~50,000の範囲が好ましく、Mw/Mnの値は10以下であることが好ましい。樹脂B1の重量平均分子量Mwが100,000を越えると樹脂間の相互作用が強くなり、カラーフィルタ用着色組成物の粘度が高くなるため、取り扱いが困難となりやすい。また、重量平均分子量Mwが5,000未満だと現像性やガラス等の基板への密着性に問題のおこることがある。樹脂B1の含有量は、成膜性および諸耐性が良好なことから、式1に示す顔料A1100重量部に対し、30重量部以上の量で用いることが好ましく、着色剤濃度が高く、良好な色特性を発現できることから、500重量部以下の量で用いることが好ましい。さらに好ましくは50~250重量部の量で用いることが好ましい。《その他の樹脂》本発明の着色組成物は、さらに樹脂B1以外のその他の樹脂を含んでも良い。その他の樹脂としては、可視光領域の400~700nmの全波長領域において透過率が好ましくは80以上、より好ましくは95以上の樹脂が好ましい。その他の樹脂には、熱可塑性樹脂、熱硬化性樹脂、および感光性樹脂が含まれ、これらを単独で、または2種以上混合して用いることができる。熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。感光性樹脂としては、水酸基、カルボキシル基、アミノ基等の反応性の置換基を有する線状高分子にイソシアネート基、アルデヒド基、エポキシ基等の反応性置換基を有するメタアクリル化合物やケイヒ酸を反応させて、メタアクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキルメタアクリレート等の水酸基を有するメタアクリル化合物によりハーフエステル化したものも用いられる。<顔料分散剤C>顔料Aをバインダー樹脂Bおよび/または溶剤中に分散する際には、適宜、樹脂型顔料分散剤、色素誘導体、界面活性剤等の顔料分散剤Cを含有させることができる。顔料分散剤Cは、顔料の分散に優れ、分散後の顔料の再凝集を防止する効果が大きいので、顔料分散剤Cを用いて顔料をバインダー樹脂Bおよび/または溶剤中に分散してなる着色組成物を用いた場合には、透明性に優れたカラーフィルタが得られる。本発明の着色組成物は、特に、着色組成物の安定性の点で、酸性の樹脂型顔料分散剤を含むことが好ましい。さらに酸性の樹脂型顔料分散剤と、塩基性の色素誘導体を併用する事で、着色組成物の流動性、安定性だけでなく、高明度、高コントラスト比の優れたフィルタセグメントが得られるために好ましいものである。顔料分散剤Cは、顔料A100重量部に対して、0.1~40重量部、好ましくは0.1~30重量部の量で用いることができる。《樹脂型顔料分散剤》樹脂型顔料分散剤としては、顔料に吸着する性質を有する顔料親和性部位と、色素担体と相溶性のある部位とを有し、顔料に吸着して顔料の色素担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸部分アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ低級アルキレンイミンと遊離のカルボキシル基を有するポリエステルとの反応により形成されたアミドやその塩などの油性分散剤、メタアクリル酸-スチレン共重合体、メタアクリル酸-メタアクリル酸エステル共重合体、スチレン-マレイン酸共重合体、ポリビニルアルコール、ポリビニルピロリドンなどの水溶性樹脂や水溶性高分子化合物、ポリエステル系、変性ポリアクリレート系、エチレンオキサイド/プロピレンオキサイド付加化合物、燐酸エステル系等が用いられ、これらは単独でまたは2種以上を混合して用いることができる。市販の樹脂型分散剤としては、ビックケミージャパン社製のDisperbyk-101、103、107、108、110、111、116、130、140、154、161、162、163、164、165、166、170、171、174、180、181、182、183、184、185、190、2000、2001、2020、2025、2050、2070、2095、2150、2155またはAnti-Terra-U、203、204、またはBYK-P104、P104S、220S、6919、またはLactimon、Lactimon-WSまたはBykumen等、日本ルーブリゾール社製のSOLSPERSE-3000、9000、13000、13240、13650、13940、16000、17000、18000、20000、21000、24000、26000、27000、28000、31845、32000、32500、32550、33500、32600、34750、35100、36600、38500、41000、41090、53095、55000、76500等、チバジャパン社製のEFKA-46、47、48、452、4008、4009、4010、4015、4020、4047、4050、4055、4060、4080、4400、4401、4402、4403、4406、4408、4300、4310、4320、4330、4340、450、451、453、4540、4550、4560、4800、5010、5065、5066、5070、7500、7554、1101、120、150、1501、1502、1503、等、楠本化成社製のDISPARLON3600N、DISPARLON1850、味の素ファインテクノ社製のアジスパーPA111、PB711、PB821、PB822、PB824等が挙げられ、これらは単独で、または2種以上を混合して用いることができる。これらの中でも、酸性官能基を有する樹脂型顔料分散剤である、ビックケミージャパン社製のDisperbyk-108、110、111、112、116、142、180、2000、2001または日本ルーブリゾール社製のSOLSPERSE-3000、21000、26000、36600、41000、またはチバジャパン社製のEFKA-4401、4550または楠本化成社製のDISPARLON3600N、DISPARLON1850、または味の素ファインテクノ社製のアジスパーPA111が好ましい。《色素誘導体》色素誘導体としては、有機顔料、アントラキノン、アクリドンまたはトリアジンに、塩基性置換基、酸性置換基、または置換基を有していても良いフタルイミドメチル基を導入した化合物があげられる。その構造は、例えば下記一般式50で示される化合物であり、中でも顔料誘導体が好ましい。一般式50:P-Lm[一般式50中、P:有機顔料残基、アントラキノン残基、アクリドン残基またはトリアジン残基L:塩基性置換基、酸性置換基、または置換基を有していても良いフタルイミドメチル基m:1~4の整数である]色素誘導体は、例えば、特開昭63-305173号公報、特公昭57-15620号公報、特公昭59-40172号公報、特公昭63-17102号公報、又は特公平5-9469号公報等に記載されているものを使用でき、これらは単独で又は2種類以上を混合して用いることができる。一般式50中、Pの有機顔料残基を構成する有機顔料としては、下記のようなものが挙げられる。Pの有機顔料残基を構成する有機顔料としては、例えば、ジケトピロロピロール系顔料;アゾ、ジスアゾ、ポリアゾ等のアゾ系顔料;銅フタロシアニン、ハロゲン化銅フタロシアニン、亜鉛フタロシアニン、ハロゲン化亜鉛フタロシアニン、無金属フタロシアニン等のフタロシアニン系顔料;アミノアントラキノン、ジアミノジアントラキノン、アントラピリミジン、フラバントロン、アントアントロン、インダントロン、ピラントロン、ビオラントロン等のアントラキノン系顔料;キナクリドン系顔料;ジオキサジン系顔料;ペリノン系顔料;ペリレン系顔料;チオインジゴ系顔料;イソインドリン系顔料;イソインドリノン系顔料;スレン系顔料;キノフタロン系顔料;ジオキサジン系顔料;金属錯体系顔料等が挙げられる。なかでも、一般式50におけるLが塩基性置換基である、塩基性置換基を有する色素誘導体が好ましく使用できる。塩基性置換基を有する色素誘導体を含むことにより、塩基性置換基を有する色素誘導体なしでは分散の難しい顔料の場合も、分散性、流動性、保存安定性に優れた顔料組成物とすることができ好ましい。酸性樹脂型分散剤と塩基性置換基を有する色素誘導体との相乗効果で顔料を効果的に分散し、流動性、保存安定性に優れた顔料組成物とせしめることができる。塩基性置換基のなかでも、好ましくは、Lが、一般式51、52、及び53で示される群から選ばれる置換基である。一般式51:一般式52:一般式53:[一般式51~53中、Xは、-SO2-、-CO-、-CH2-、-CH2NHCOCH2-、-CH2NHSO2CH2-、又は直接結合であり、Yは、-NH-、-O-、又は直接結合であり、kは、1~10の整数であり、Y1は、-NH-、-NR58-Z-NR59-、又は直接結合であり、R58、及びR59は、それぞれ独立に、水素結合、置換基を有しても良い炭素数1~36のアルキル基、置換基を有しても良い炭素数2~36のアルケニル基、又は置換基を有しても良いフェニル基であり、Zは、置換基を有しても良いアルキレン基、又は置換基を有しても良いアリーレン基であり、R50、R51は、それぞれ独立に、水素原子、置換基を有しても良い炭素数1~30のアルキル基、置換基を有しても良い炭素数2~30のアルケニル基、又はR50とR51とが一体となって更なる窒素、酸素、若しくは硫黄原子を含む、置換基を有しても良い複素環であり、R52、R53、R54、及びR55は、それぞれ独立に、水素原子、置換基を有しても良い炭素数1~20のアルキル基、置換基を有しても良い炭素数2~20のアルケニル基、置換基を有しても良い炭素数6~20のアリーレン基であり、R56は、水素原子、置換基を有しても良い炭素数1~20のアルキル基、置換基を有しても良い炭素数2~20のアルケニル基であり、R57は、上記一般式51で示される置換基、又は上記一般式52で示される置換基であり、Qは、水酸基、アルコキシル基、上記一般式51で示される置換基、又は上記一般式52で示される置換基である。]一般式51~53で示される置換基を形成するために使用されるアミン成分としては、例えば、ジメチルアミン、ジエチルアミン、メチルエチルアミン、N,N-エチルイソプロピルアミン、N,N-エチルプロピルアミン、N,N-メチルブチルアミン、N,N-メチルイソブチルアミン、N,N-ブチルエチルアミン、N,N-tert-ブチルエチルアミン、ジイソプロピルアミン、ジプロピルアミン、N,N-sec-ブチルプロピルアミン、ジブチルアミン、ジ-sec-ブチルアミン、ジイソブチルアミン、N,N-イソブチル-sec-ブチルアミン、ジアミルアミン、ジイソアミルアミン、ジヘキシルアミン、ジシクロヘキシルアミン、ジ2-エチルへキシルアミン、ジオクチルアミン、N,N-メチルオクタデシルアミン、ジデシルアミン、ジアリルアミン、N,N-エチル-1,2-ジメチルプロピルアミン、N,N-メチルヘキシルアミン、ジオレイルアミン、ジステアリルアミン、N,N-ジメチルアミノメチルアミン、N,N-ジメチルアミノエチルアミン、N,N-ジメチルアミノアミルアミン、N,N-ジメチルアミノブチルアミン、N,N-ジエチルアミノエチルアミン、N,N-ジエチルアミノプロピルアミン、N,N-ジエチルアミノヘキシルアミン、N,N-ジエチルアミノブチルアミン、N,N-ジエチルアミノペンチルアミン、N,N-ジプロピルアミノブチルアミン、N,N-ジブチルアミノプロピルアミン、N,N-ジブチルアミノエチルアミン、N,N-ジブチルアミノブチルアミン、N,N-ジイソブチルアミノペンチルアミン、N,N-メチルーラウリルアミノプロピルアミン、N,N-エチルーヘキシルアミノエチルアミン、N,N-ジステアリルアミノエチルアミン、N,N-ジオレイルアミノエチルアミン、N,N-ジステアリルアミノブチルアミン、ピペリジン、2-ピペコリン、3-ピペコリン、4-ピペコリン、2,4-ルペチジン、2,6-ルペチジン、3,5-ルペチジン、3-ピペリジンメタノール、ピペコリン酸、イソニペコチン酸、イソニペコチン酸メチル、イソニペコチン酸エチル、2-ピペリジンエタノール、ピロリジン、3-ヒドロキシピロリジン、N-アミノエチルピペリジン、N-アミノエチル-4-ピペコリン、N-アミノエチルモルホリン、N-アミノプロピルピペリジン、N-アミノプロピル-2-ピペコリン、N-アミノプロピル-4-ピペコリン、N-アミノプロピルモルホリン、N-メチルピペラジン、N-ブチルピペラジン、N-メチルホモピペラジン、1-シクロペンチルピペラジン、1-アミノ-4-メチルピペラジン、1-シクロペンチルピペラジン等が挙げられる。本発明の塩基性置換基を有する色素誘導体は、種々の合成経路で合成することができる。例えば、有機色素に式54~57で示される置換基を導入した後、上記置換基と反応して式51~53で示される置換基を形成する上記アミン成分、例えば、N,N-ジメチルアミノプロピルアミン、N-メチルピペラジン、ジエチルアミン、又は4-[4-ヒドロキシ-6-[3-ジブチルアミノプロピルアミノ]-1,3,5-トリアジン-2-イルアミノ]アニリン等を反応させることによって得られる。式54:-SO2Cl式55:-COCl式56:-CH2NHCOCH2Cl式57:-CH2Cl式54~56の置換基と上記アミン成分との反応時、式54~57の置換基の一部が加水分解して、塩素が水酸基に置換したものが混在していてもよい。その場合、式54、及び式55は、それぞれ、スルホン酸基、及びカルボン酸基となるが、何れも遊離酸のままでもよく、又、1~3価の金属又は上記のモノアミンとの塩であってもよい。又、有機色素がアゾ系色素である場合は、一般式51~53で示される置換基をあらかじめジアゾ成分またはカップリング成分に導入し、その後カップリング反応を行うことによってアゾ系顔料誘導体を製造することもできる。本発明の塩基性置換基を有するトリアジン誘導体は、種々の合成経路で合成することができる。例えば、塩化シアヌルを出発原料とし、塩化シアヌルの少なくとも1つの塩素に一般式51~53で示される置換基を形成するアミン成分、例えば、N,N-ジメチルアミノプロピルアミンまたはN-メチルピペラジン等を反応させ、次いで塩化シアヌルの残りの塩素と種々のアミンまたはアルコール等を反応させることによって得られる。《界面活性剤》界面活性剤としては、ポリオキシエチレンアルキルエーテル硫酸塩、ドデシルベンゼンスルホン酸ナトリウム、スチレン-アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン-アクリル酸共重合体のモノエタノールアミン、ポリオキシエチレンアルキルエーテルリン酸エステルなどのアニオン性界面活性剤;ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤;アルキル4級アンモニウム塩やそれらのエチレンオキサイド付加物などのカオチン性界面活性剤;アルキルジメチルアミノ酢酸ベタインなどのアルキルベタイン、アルキルイミダゾリンなどの両性界面活性剤が挙げられ、これらは単独で、または2種以上を混合して用いることができる。<溶剤>溶剤は、顔料Aを十分にバインダー樹脂B中に分散させ、ガラス基板等の基板上に本発明の着色組成物を乾燥膜厚が0.2~5μmとなるように塗布してフィルタセグメントを形成することを容易にするために用いられる。溶剤としては、123-トリクロロプロパン、13ブチレングリコール、13ブチレングリコールジアセテート、14-ジオキサン、2-ヘプタノン、2-メチル-13-プロパンジオール、355トリメチル2シクロヘキセン1オン、335-トリメチルシクロヘキサノン、3-エトキシプロピオン酸エチル、3-メチル-13-ブタンジオール、3-メトキシ-3-メチル-1-ブタノール、3-メトキシ-3-メチルブチルアセテート、3メトキシブタノール、3-メトキシブチルアセテート、4-ヘプタノン、m-キシレン、m-ジエチルベンゼン、m-ジクロロベンゼン、N,N-ジメチルアセトアミド、N,N-ジメチルホルムアミド、n-ブチルアルコール、n-ブチルベンゼン、n-プロピルアセテート、N-メチルピロリドン、o-キシレン、o-クロロトルエン、o-ジエチルベンゼン、o-ジクロロベンゼン、P-クロロトルエン、P-ジエチルベンゼン、seC-ブチルベンゼン、tert-ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n-アミル、酢酸n-ブチル、酢酸イソアミル、酢酸イソブチル、酢酸プロピル、及び二塩基酸エステル等が挙げられる。これらの溶剤は、1種を単独で、または必要に応じて任意の比率で2種以上混合して用いることができる。溶剤の含有量は、顔料A100重量部に対し、800~4000重量部の量で用いることが、着色組成物を適正な粘度に調節し、目的とする均一な膜厚のフィルタセグメントを形成できることから好ましい。<光重合開始剤D>本発明の感光性着色組成物には、該組成物を紫外線照射により硬化させ、フォトリソグラフィー法によりフィルタセグメントを形成するために、光重合開始剤Dを加えて溶剤現像型あるいはアルカリ現像型感光性着色組成物の形態で調製することができる。光重合開始剤Dとしては、4-フェノキシジクロロアセトフェノン、4-t-ブチル-ジクロロアセトフェノン、ジエトキシアセトフェノン、1-4-イソプロピルフェニル-2-ヒドロキシ-2-メチルプロパン-1-オン、1-ヒドロキシシクロヘキシルフェニルケトン、2-メチル-1-[4-メチルチオフェニル]-2-モルフォリノプロパン-1-オン、2-ジメチルアミノ-2-[4-メチルフェニルメチル]-1-[4-4-モルフォリニルフェニル]-1-ブタノン、又は2-ベンジル-2-ジメチルアミノ-1-4-モルフォリノフェニル-ブタン-1-オン等のアセトフェノン系化合物;ベンゾイン、ベンゾインメチルエーテル、ベンゾインエチルエーテル、ベンゾインイソプロピルエーテル、又はベンジルジメチルケタール等のベンゾイン系化合物;ベンゾフェノン、ベンゾイル安息香酸、ベンゾイル安息香酸メチル、4-フェニルベンゾフェノン、ヒドロキシベンゾフェノン、アクリル化ベンゾフェノン、4-ベンゾイル-4’-メチルジフェニルサルファイド、又は3,3’,4,4’-テトラt-ブチルパーオキシカルボニルベンゾフェノン等のベンゾフェノン系化合物;チオキサントン、2-クロルチオキサントン、2-メチルチオキサントン、イソプロピルチオキサントン、2,4-ジイソプロピルチオキサントン、又は2,4-ジエチルチオキサントン等のチオキサントン系化合物;2,4,6-トリクロロ-s-トリアジン、2-フェニル-4,6-ビストリクロロメチル-s-トリアジン、2-p-メトキシフェニル-4,6-ビストリクロロメチル-s-トリアジン、2-p-トリル-4,6-ビストリクロロメチル-s-トリアジン、2-ピペロニル-4,6-ビストリクロロメチル-s-トリアジン、2,4-ビストリクロロメチル-6-スチリル-s-トリアジン、2-ナフト-1-イル-4,6-ビストリクロロメチル-s-トリアジン、2-4-メトキシ-ナフト-1-イル-4,6-ビストリクロロメチル-s-トリアジン、2,4-トリクロロメチル-ピペロニル-6-トリアジン、又は2,4-トリクロロメチル-4’-メトキシスチリル-6-トリアジン等のトリアジン系化合物;エタノン,1-[9-エチル-6-2-メチルベンゾイル-9H-カルバゾール-3-イル]-,1-0-アセチルオキシム、1,2-オクタジオン-1-[4-フェニルチオ-、2-O-ベンゾイルオキシム]等のオキシムエステル系化合物;ビス2,4,6-トリメチルベンゾイルフェニルホスフィンオキサイド、又は2,4,6-トリメチルベンゾイルジフェニルホスフィンオキサイド等のホスフィン系化合物;9,10-フェナンスレンキノン、カンファーキノン、エチルアントラキノン等のキノン系化合物;ボレート系化合物;カルバゾール系化合物;イミダゾール系化合物;あるいは、チタノセン系化合物等が用いられる。これらの光重合開始剤は、1種を単独で、または必要に応じて任意の比率で2種以上混合して用いることができる。これらのなかでも、光重合開始剤Dとして、アセトフェノン系化合物、ホスフィン系化合物、イミダゾール系化合物、およびオキシムエステル系化合物からなる群より選ばれる少なくとも1種類以上の光重合開始剤D1を含むことが好ましい。これらの光重合開始剤D1を含むことで、フィルタセグメントのパターン形状、および直線性がより良好なものとなる。光重合開始剤Dの含有量は、顔料A100重量部に対し、5~200重量部であることが好ましく、光硬化性及び現像性の観点から10~150重量部であることがより好ましい。<増感剤>さらに、本発明のカラーフィルタ用着色組成物には、増感剤を含有させることができる。増感剤としては、カルコン誘導体、ジベンザルアセトン等に代表される不飽和ケトン類、ベンジルやカンファーキノン等に代表される1,2-ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ-ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、又はミヒラーケトン誘導体、α-アシロキシエステル、アシルフォスフィンオキサイド、メチルフェニルグリオキシレート、ベンジル、9,10-フェナンスレンキノン、カンファーキノン、エチルアンスラキノン、4,4’-ジエチルイソフタロフェノン、3,3’,又は4,4’-テトラt-ブチルパーオキシカルボニルベンゾフェノン、4,4’-ジエチルアミノベンゾフェノン等が挙げられる。これらの増感剤は、1種を単独で、または必要に応じて任意の比率で2種以上混合して用いることができる。さらに具体的には、大河原信ら編、色素ハンドブック1986年、講談社、大河原信ら編、機能性色素の化学1981年、シーエムシー、池森忠三朗ら編、及び特殊機能材料1986年、シーエムシーに記載の増感剤が挙げられるがこれらに限定されるものではない。また、その他、紫外から近赤外域にかけての光に対して吸収を示す増感剤を含有させることもできる。増感剤の含有量は、着色組成物中に含まれる光重合開始剤D100重量部に対し、3~60重量部であることが好ましく、光硬化性、現像性の観点から5~50重量部であることがより好ましい。<光重合性化合物>本発明に用いる光重合性化合物には、紫外線や熱などにより硬化して樹脂を生成するモノマーもしくはオリゴマーが含まれる。光重合性化合物としては、例えば、メチルメタアクリレート、エチルメタアクリレート、エチルメタアクリレート、2-ヒドロキシエチルメタアクリレート、2-ヒドロキシプロピルメタアクリレート、シクロヘキシルメタアクリレート、β-カルボキシエチルメタアクリレート、ポリエチレングリコールジメタアクリレート、1,6-ヘキサンジオールジメタアクリレート、トリエチレングリコールジメタアクリレート、トリプロピレングリコールジメタアクリレート、トリメチロールプロパントリメタアクリレート、ペンタエリスリトールトリメタアクリレート、16-ヘキサンジオールジグリシジルエーテルジメタアクリレート、ビスフェノールAジグリシジルエーテルジメタアクリレート、ネオペンチルグリコールジグリシジルエーテルジメタアクリレート、ジペンタエリスリトールヘキサメタアクリレート、トリシクロデカニルメタアクリレート、エステルアクリレート、メチロール化メラミンのメタアクリル酸エステル、エポキシメタアクリレート、ウレタンアクリレート等の各種アクリル酸エステルおよびメタクリル酸エステル、メタアクリル酸、スチレン、酢酸ビニル、ヒドロキシエチルビニルエーテル、エチレングリコールジビニルエーテル、ペンタエリスリトールトリビニルエーテル、メタアクリルアミド、N-ヒドロキシメチルメタアクリルアミド、N-ビニルホルムアミド、アクリロニトリル等が挙げられる。これらは、単独でまたは2種類以上混合して用いることができる。これらの光重合性化合物は、1種を単独で、または必要に応じて任意の比率で2種以上混合して用いることができる。光重合性単量体Cの含有量は、顔料A100重量部に対し、10~300重量部であることが好ましく、光硬化性および現像性の観点から10~200重量部であることがより好ましい。<多官能チオール>本発明の着色組成物は、多官能チオールFを含有することができる。多官能チオールは、チオールSH基を2個以上有する化合物である。多官能チオールは上述の光重合開始剤Dとともに使用することにより、光照射後のラジカル重合過程において、連鎖移動剤として働き、酸素による重合阻害を受けにくいチイルラジカルが発生するので、得られる感光性着色組成物は高感度となる。特にSH基がメチレン、エチレン基等の脂肪族基に結合した多官能脂肪族チオールが好ましい。多官能チオールとしては、例えば、ヘキサンジチオール、デカンジチオール、1,4-ブタンジオールビスチオプロピオネート、1,4-ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールエタントリス3-メルカプトブチレート、トリメチロールプロパントリス3-メルカプトブチレート、トリメチロールプロパントリス3-メルカプトプロピオネート、ペンタエリスリトールテトラキスチオグリコレート、ペンタエリスリトールテトラキスチオプロピオネート、ペンタエリスリトールテトラキス3-メルカプトプロピオネート、ジペンタエリスリトールヘキサキス3-メルカプトプロピオネート、トリメルカプトプロピオン酸トリス2-ヒドロキシエチルイソシアヌレート、1,4-ジメチルメルカプトベンゼン、2、4、6-トリメルカプト-s-トリアジン、2-N,N-ジブチルアミノ-4,6-ジメルカプト-s-トリアジンなどが挙げられる。これらの多官能チオールは、1種を単独で、または必要に応じて任意の比率で2種以上混合して用いることができる。多官能チオールの含有量は、顔料A100重量部に対して0.05~100重量部が好ましく、より好ましくは1.0~50.0重量部である。多官能チオールを0.05重量部以上用いることで、より良い現像耐性を得ることができる。チオールSH基が1個の単官能チオールを用いた場合には、このような現像耐性の向上は得られない。<紫外線吸収剤>本発明の感光性着色組成物は、紫外線吸収剤を含有することができる。紫外線吸収剤を含有することで、パターンの形状と解像性を制御することができる。紫外線吸収剤としては、例えば2-[4-[2-ヒドロキシ-3-ドデシルおよびトリデシルオキシプロピルオキシ]-2-ヒドロキシフェニル]-4,6-ビス2,4-ジメチルフェニル-1,3,5-トリアジン、2-2-ヒドロキシ-4-[1-オクチルオキシカルボニルエトキシ]フェニル-4,6-ビス4-フェニルフェニル-1,3,5-トリアジン等のヒドロキシフェニルトリアジン系、2-5-メチル-2-ヒドロキシフェニルベンゾトリアゾール、2-2H-ベンゾトリアゾール-2-イル-4,6-ビス1-メチル-1-フェニルエチルフェノール、2-3-tブチル-5-メチル-2-ヒドロキシフェニル-5-クロロベンゾトリアゾール等のベンゾトリアゾール系、2,4-ジヒドロキシベンゾフェノン、2-ヒドロキシ-4-オクトキシベンゾフェノン、2,2’,4,4’-テトラヒドロキシベンゾフェノン等のベンゾフェノン系、フェニルサリチレート、p-tert-ブチルフェニルサリチレート等のサリチレート系、エチル-2-シアノ-3,3’-ジフェニルアクリレート等のシアノアクリレート系、2,2,6,6,-テトラメチルピペリジン-1-オキシルトリアセトン-アミン-N-オキシル、ビス2,2,6,6-テトラメチル-4-ピペリジル-セバケート、ポリ[[6-[1,1,3,3-テトラブチルアミノ]-1,3,5-トリアジン-2,4-ジイル][2,2,6,6-テトラメチル-4-ピペリジニルイミノ]等のヒンダードアミン系等が挙げられる。これらの紫外線吸収剤は、1種を単独で、または必要に応じて任意の比率で2種以上混合して用いることができる。紫外線吸収剤の含有量は、顔料D100重量部に対して、0.01~20重量部、好ましくは0.05~10重量部の量で用いることができる。紫外線吸収剤を0.01重量部以上用いることで、より良い解像度を得ることができる。<重合禁止剤>本発明の感光性着色組成物は、重合禁止剤を含有することができる。重合禁止剤を含有することで、パターンの形状と解像性を制御することができる。重合禁止剤としては、例えばメチルハイドロキノン、t-ブチルハイドロキノン、2,5-ジ-t-ブチルハイドロキノン、4-ベンゾキノン、4-メトキシフェノール、4-メトキシ-1-ナフトール、t-ブチルカテコールなどのハイドロキノン誘導体およびフェノール化合物、フェノチアジン、ビス-1-ジメチルベンジルフェノチアジン、3,7-ジオクチルフェノチアジン等のアミン化合物、ジブチルジチオカルバミン酸銅、ジエチルジチオカルバミン酸銅、ジエチルジチオカルバミン酸マンガン、ジフェニルジチオカルバミン酸マンガン等の銅およびマンガン塩化合物、4-ニトロソフェノール、N-ニトロソジフェニルアミン、N-ニトロソシクロヘキシルヒドロキシルアミン、N-ニトロソフェニルヒドロキシルアミン等のニトロソ化合物およびそのアンモニウム塩またはアルミニウム塩等が挙げられる。これらの重合禁止剤は、1種を単独で、または必要に応じて任意の比率で2種以上混合して用いることができる。重合禁止剤の含有量は、顔料D100重量部に対して、0.01~20重量部、好ましくは0.05~10重量部の量で用いることができる。重合禁止剤を0.01重量部以上用いることで、より良い解像度を得ることができる。<貯蔵安定剤>本発明の着色組成物は、貯蔵安定剤を含有することができる。貯蔵安定剤を含有することで、組成物の経時粘度を安定化させることができる。貯蔵安定剤としては、例えば2,6-ビス1,1-ジメチルエチル-4-メチルフェノール、ペンタエリスチリル-テトラキス[3-3,5-ジ-t-ブチル-4-ヒドロキシフェニルプロピオネート]、2,4-ビス-n-オクチルチオ-6-4-ヒドロキシ-3,5-ジ-t-ブチルアニリノ1,3,5-トリアジン等のヒンダードフェノール系、テトラエチルホスフィン、トリフェニルホスフィン、テトラフェニルフォスフィン等の有機ホスフィン系、ジメチルジチオリン酸亜鉛、ジプロピルジチオリン酸亜鉛、ジブチルジチオリン酸モリブデン等の亜リン酸塩系、ドデシルスルフィド、ベンゾチオフェンなどのイオウ系、ベンジルトリメチルクロライド、ジエチルヒドロキシアミンなどの4級アンモニウムクロライド、乳酸、シュウ酸などの有機酸およびそのメチルエーテル等が挙げられる。これらの貯蔵安定剤は、1種を単独で、または必要に応じて任意の比率で2種以上混合して用いることができる。貯蔵安定剤の含有量は、顔料D100重量部に対して、0.01~20重量部、好ましくは0.05~10重量部の量で用いることができる。貯蔵安定剤を0.01重量部以上用いることで、着色組成物の経時安定性が向上する。<その他の成分>本発明の感光性着色組成物には、透明基板との密着性を高めるためにシランカップリング剤等の密着向上剤、または溶存している酸素を還元する働きのあるアミン系化合物を含有させることができる。密着向上剤としては、例えばビニルトリスβ-メトキシエトキシシラン、ビニルエトキシシラン、ビニルトリメトキシシラン等のビニルシラン類、γ-メタクリロキシプロピルトリメトキシシラン等のメタアクリルシラン類、β-3,4-エポキシシクロヘキシルエチルトリメトキシシラン、β-3,4-エポキシシクロヘキシルメチルトリメトキシシラン、β-3,4-エポキシシクロヘキシルエチルトリエトキシシラン、β-3,4-エポキシシクロヘキシルメチルトリエトキシシラン、γ-グリシドキシプロピルトリメトキシシラン、γ-グリシドキシプロピルトリエトキシシラン等のエポキシシラン類、N-βアミノエチルγ-アミノプロピルトリメトキシシラン、N-βアミノエチルγ-アミノプロピルトリエトキシシラン、N-βアミノエチルγ-アミノプロピルメチルジエトキシシシラン、γ-アミノプロピルトリエトキシシラン、γ-アミノプロピルトリメトキシシラン、N-フェニル-γ-アミノプロピルトリメトキシシラン、N-フェニル-γ-アミノプロピルトリエトキシシラン等のアミノシラン類、γ-メルカプトプロピルトリメトキシシラン、γ-メルカプトプロピルトリエトキシシラン等のチオシラン類等のシランカップリング剤が挙げられる。これらの密着向上剤は、1種を単独で、または必要に応じて任意の比率で2種以上混合して用いることができる。密着向上剤は、顔料D100重量部に対して、0.01~10重量部、好ましくは0.05~5重量部の量で用いることができる。アミン系化合物としては、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N,N-ジメチルパラトルイジン等が挙げられる。これらのアミン系化合物は、1種を単独で、または必要に応じて任意の比率で2種以上混合して用いることができる。<感光性着色組成物の製法>本発明の感光性着色組成物は、顔料Aをバインダー樹脂Bなどの色素担体および/または溶剤中に、好ましくは顔料分散剤と一緒に、三本ロールミル、二本ロールミル、サンドミル、ニーダー、アトライター等の各種分散手段を用いて微細に分散して顔料分散体を製造し、該顔料分散体に光重合開始剤D、バインダー樹脂B、光重合性化合物、場合によって増感剤E、多官能チオール、紫外線吸収剤、重合禁止剤、貯蔵安定剤、溶剤、その他成分を混合攪拌して製造することができる。また、2種以上の顔料を含む着色組成物は、各顔料分散体を別々に色素担体および/または溶剤中に微細に分散したものを混合し、さらに光重合開始剤Dや光重合性化合物等を混合攪拌して製造することができる。<粗大粒子の除去>感光性着色組成物は、遠心分離、焼結フィルタ、メンブレンフィルタ等の手段にて、5μm以上の粗大粒子、好ましくは1μm以上の粗大粒子、さらに好ましくは0.5μm以上の粗大粒子および混入した塵の除去を行うことが好ましい。<カラーフィルタ>次に、本発明のカラーフィルタについて説明する。本発明のカラーフィルタは、透明基板上に、本発明の着色組成物から形成されるフィルタセグメントを備えるものであり、一般的なカラーフィルタは、少なくとも1つの赤色フィルタセグメント、少なくとも1つの緑色フィルタセグメント、および少なくとも1つの青色フィルタセグメントを具備、または少なくとも1つのマゼンタ色フィルタセグメント、少なくとも1つのシアン色フィルタセグメント、および少なくとも1つのイエロー色フィルタセグメントを具備する。透明基板としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、パネル化後の液晶駆動のために、酸化インジウム、酸化錫などからなる透明電極が形成されていてもよい。フィルタセグメントの乾燥膜厚は、0.2~10μmであることが好ましく、より好ましくは0.2~5μmである。塗布膜を乾燥させる際には、減圧乾燥機、コンベクションオーブン、IRオーブン、ホットプレート等を使用してもよい。フォトリソグラフィー法による各色フィルタセグメントの形成は、下記の方法で行う。すなわち、溶剤現像型あるいはアルカリ現像型着色レジスト材として調製した感光性着色組成物を、透明基板上に、スプレーコートやスピンコート、スリットコート、ロールコート等の塗布方法により、乾燥膜厚が0.2~10μmとなるように塗布する。必要により乾燥された膜には、この膜と接触あるいは非接触状態で設けられた所定のパターンを有するマスクを通して紫外線露光を行う。その後、溶剤またはアルカリ現像液に浸漬するか、もしくはスプレーなどにより現像液を噴霧して未硬化部を除去し所望のパターンを形成してフィルタセグメントを形成することができる。さらに、現像により形成されたフィルタセグメントの重合を促進するため、必要に応じて加熱を施すこともできる。フォトリソグラフィー法によれば、印刷法より精度の高いフィルタセグメントが形成できる。現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。現像処理方法としては、シャワー現像法、スプレー現像法、ディップ浸漬現像法、パドル液盛り現像法等を適用することができる。なお、紫外線露光感度を上げるために、上記感光性着色組成物を塗布乾燥後、水溶性あるいはアルカリ可溶性樹脂、例えばポリビニルアルコールや水溶性アクリル樹脂等を塗布乾燥し、酸素による重合阻害を防止する膜を形成した後、紫外線露光を行うこともできる。本発明のカラーフィルタは、上記方法の他に電着法、転写法などにより製造することができるが、本発明の着色組成物はいずれの方法にも用いることができる。なお、電着法は、基板上に形成した透明導電膜を利用して、コロイド粒子の電気泳動により各色フィルタセグメントを透明導電膜の上に電着形成することでカラーフィルタを製造する方法である。また、転写法は剥離性の転写ベースシートの表面に、あらかじめフィルタセグメントを形成しておき、このフィルタセグメントを所望の基板に転写させる方法である。本発明の着色組成物は上記記載のいずれの方法にも用いることが出来るが、フォトリソグラフィー法に最も適している。透明基板あるいは反射基板上に各色フィルタセグメントを形成する前に、あらかじめブラックマトリクスを形成することができる。ブラックマトリクスとしては、クロムやクロム/酸化クロムの多層膜、窒化チタニウムなどの無機膜や、遮光剤を分散した樹脂膜が用いられるが、これらに限定されない。また、前記の透明基板あるいは反射基板上に薄膜トランジスターTFTをあらかじめ形成しておき、その後に各色フィルタセグメントを形成することもできる。また本発明のカラーフィルタ上には、必要に応じてオーバーコート膜や柱状スペーサー、透明導電膜、液晶配向膜等が形成される。カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。かかる液晶表示パネルは、ツイステッドネマティックTN、スーパーツイステッドネマティックSTN、インプレーンスイッチングIPS、ヴァーティカリーアライメントVA、オプティカリーコンベンセンドベンドOCB等のカラーフィルタを使用してカラー化を行う液晶表示モードに使用することができる。以下に、本発明を実施例に基づいて説明するが、本発明はこれによって限定されるものではない。なお、実施例中、部およびは、重量部および重量をそれぞれ表す。また、顔料の比表面積、顔料の平均一次粒子径、樹脂の重量平均分子量Mw、および樹脂の酸価の測定方法は以下の通りである。顔料の比表面積顔料粒子の比表面積は、窒素吸着によるBET法で求めた。なお、測定には自動蒸気吸着量測定装置日本ベル社製BELSORP18を用いた。顔料の平均一次粒子径顔料の平均一次粒子径は、電子顕微鏡写真から一次粒子の大きさを直接計測する方法で測定した。具体的には、個々の顔料の一次粒子の短軸径と長軸径を計測し、平均をその顔料粒子の粒径とした。次に、100個以上の顔料粒子について、それぞれの粒子の体積重量を、求めた粒径の立方体と近似して求め、体積平均粒径を平均一次粒子径とした。なお、電子顕微鏡は透過型TEMを用いた。樹脂の重量平均分子量MwTSKgelカラム東ソー社製を用い、RI検出器を装備したGPC東ソー社製、HLC-8120GPCで、展開溶媒にTHFを用いて測定したポリスチレン換算の重量平均分子量Mwである。樹脂の酸価樹脂溶液0.5~1gに、アセトン80mlおよび水10mlを加えて攪拌して均一に溶解させ、0.1mol/LのKOH水溶液を滴定液として、自動滴定装置COM-555平沼産業製を用いて滴定し、樹脂溶液の酸価を測定した。そして、樹脂溶液の酸価と樹脂溶液の固形分濃度から、樹脂の固形分あたりの酸価を算出した。実施例に先立ち、実施例および比較例で用いたバインダー樹脂B溶液、式1に示す顔料A1、微細化顔料、顔料分散体の製造方法について説明する。<バインダー樹脂B溶液の製造方法>[樹脂溶液B1-1]段階1:樹脂主鎖の重合セパラブル4口フラスコに温度計、冷却管、窒素ガス導入管、撹拌装置を取り付けた反応容器にプロピレングリコールモノメチルエーテルアセテートPGMAC100部を入れ、容器に窒素ガスを注入しながら120°Cに加熱して、同温度で滴下管よりスチレン16.2部、グリシジルメタクリレート35.5部、ジシクロペンタニルメタクリレート41.0部、およびこの段階における前駆体の化合に要する触媒としてアゾビスイソブチロニトリル1.0部の混合物を2.5時間かけて滴下し重合反応を行った。段階2:エポキシ基への重合次にフラスコ内を空気置換し、アクリル酸17.0部およびこの段階における前駆体の重合に要する触媒としてトリスジメチルアミノメチルフェノール0.3部、及びハイドロキノン0.3部を投入し、120°Cで5時間反応を行い、重量平均分子量が約12000GPCによる測定の樹脂溶液を得た。投入したアクリル酸はグリシジルメタクリレート構成単位のエポキシ基末端にエステル結合するので樹脂構造中にカルボキシル基を生じさせない。段階3:水酸基への重合さらにテトラヒドロ無水フタル酸30.4部およびこの段階における前駆体の重合に要する触媒として、トリエチルアミン0.5部を加え120°Cで4時間反応させた。加えたテトラヒドロ無水フタル酸は無水カルボン酸部位が開裂して生じた2個のカルボキシル基の一方が樹脂構造中の水酸基にエステル結合し、他方がカルボキシル基末端を生じさせる。段階4:不揮発分の調整不揮発分が40になるようにプロピレングリコールモノメチルエーテルアセテートを添加して樹脂溶液B1-1を得た。樹脂溶液B1-1における構成単位の重量比は、構成単位b1としてテトラヒドロ無水フタル酸;21.7重量、構成単位b2としてスチレン;11.6重量、構成単位b3としてジシクロペンタニルメタクリレート;29.3重量、その他の構成単位としてグリシジルメタクリレートおよびそのグリシジル末端にエステル結合したアクリル酸の合計;37.4重量である。[樹脂溶液B1-2]樹脂溶液B1-1のジシクロペンタニルメタクリレートをジシクロペンテニルメタクリレートにした以外は樹脂溶液B1-1と同様の方法にて合成反応を行い、樹脂溶液B1-2を得た。[樹脂溶液B1-3]樹脂溶液B1-1のジシクロペンタニルメタクリレートをジシクロペンテニルオキシエチルメタクリレートにした以外は樹脂溶液B1-1と同様の方法にて合成反応を行い、樹脂溶液B1-3を調製した。[樹脂溶液B1-4]温度計、冷却管、窒素ガス導入管、滴下管及び撹拌装置を備えたセパラブル4口フラスコにPGMEA370部を仕込み、80°Cに昇温し、フラスコ内を窒素置換した後、滴下管より、パラクミルフェノールエチレンオキサイド変性アクリレート東亜合成社製アロニックスM11018部、ベンジルメタクリレート10部、グリシジルメタクリレート18.2部、メタクリル酸メチル25部、及び2,2’-アゾビスイソブチロニトリル2.0部の混合物を2時間かけて滴下した。滴下後、更に100°Cで3時間反応させた後、アゾビスイソブチロニトリル1.0部をシクロヘキサノン50部で溶解させたものを添加し、更に100°Cで1時間反応を続けた。次に、容器内を空気置換に替え、アクリル酸9.3部エポキシ基の当量にトリスジメチルアミノフェノール0.5部及びハイドロキノン0.1部を上記容器内に投入し、120°Cで6時間反応を続け固形分酸価0.5となったところで反応を終了し、アクリル樹脂の溶液を得た。更に、引き続きテトラヒドロ無水フタル酸19.5部生成した水酸基の当量、トリエチルアミン0.5部を加え120°Cで3.5時間反応させアクリル樹脂の溶液を得た。室温まで冷却した後、樹脂溶液約2gをサンプリングして180°C、20分加熱乾燥して不揮発分を測定し、先に合成した樹脂溶液に不揮発分が20重量になるようにPGMEAを添加してアクリル樹脂溶液B1-4を調製した。重量平均分子量Mwは19000であった。[樹脂溶液B1-5~15およびB2-1~4]樹脂溶液B1-1と同様の方法で樹脂溶液B1-5~B1-15およびB2-1~B2-4]の調整を行った。すなわち樹脂溶液B1-1の製造法中、構成単位b1~b3およびその他の構成単位に該当する前駆体を表1に則して置き換えた。表中にGMA-AAまたはGMA-MAAが存在しない樹脂溶液の場合は全ての前駆体を混合して製造の段階1と段階4のみを実施する。表中にGMA-AAまたはGMA-MAAが存在し、さらにTHPAが存在する場合は、まずGMAと構成単位b2、b3およびその他の構成単位中のGMA-AAまたはGMA-MAAを除く前駆体を混合して製造の段階1を実施し、次にGMAのエポキシ等量のAA又はMAAを前駆体として加えて製造の段階2を実施し、さらにTHPAを前駆体として加えて製造の段階3、段階4を実施する。表中にGMA-AAまたはGMA-MAAが存在し、THPAが存在しない場合は、まずGMAと構成単位b1~b3およびその他の構成単位中のGMA-AAまたはGMA-MAAを除く前駆体を混合して製造の段階1を実施し、次にGMAのエポキシ等量のAA又はMAAを前駆体として加えて製造の段階2を実施し、さらに段階4を実施する。各段階に要する触媒の部数は、各段階で混合した前駆体の合計の部数に比例させて混合する。得られた樹脂溶液B1-1~15および樹脂溶液B2-1~4の組成および重量比を表1に示す。カッコ内は樹脂固形分中の構成単位重量比重量を表す。表1における構成単位の前駆体および構成単位の略称の説明MAA:メタクリル酸THPA:テトラヒドロフタル酸無水物4シクロヘキセン12ジカルボン酸無水物BzMA:ベンジルメタクリレートSt:スチレンM110:パラクミルフェノールエチレンオキサイド変性アクリレートDCPMA:ジシクロペンタニルメタクリレートGMA:グリシジルメタクリレートGMA-AA:構成単位GMAにアクリル酸が付加反応し結合したものGMA-MAA:構成単位GMAにメタクリル酸が付加反応し結合したものBMA:n-ブチルメタクリレートHEMA:2-ヒドロキシエチルメタクリレート[樹脂溶液B2-5の調製]反応容器にシクロヘキサノン370部を入れ、容器に窒素ガスを注入しながら80°Cに加熱して、同温度でメタクリル酸20.0部、メチルメタクリレート10.0部、n-ブチルメタクリレート55.0部、2-ヒドロキシエチルメタクリレート15.0部、2,2’-アゾビスイソブチロニトリル4.0部の混合物を1時間かけて滴下して重合反応を行った。滴下終了後、さらに80°Cで3時間反応させた後、アゾビスイソブチロニトリル1.0部をシクロヘキサノン50部に溶解させたものを添加し、さらに80°Cで1時間反応を続けて、アクリル樹脂溶液を得た。室温まで冷却した後、アクリル樹脂溶液約2gをサンプリングして180°C、20分加熱乾燥して不揮発分を測定し、先に合成したアクリル樹脂溶液に不揮発分が20重量になるようにシクロヘキサノンを添加して樹脂溶液B2-5を調製した。重量平均分子量Mwは40000であった。<式1に示す顔料A1の製造方法>[臭素化ジケトピロロピロール顔料A1-1]還流管を付けたステンレス製反応容器に、窒素雰囲気下、モレキュラシーブで脱水したtert-アミルアルコール200部、およびナトリウム-tert-アミルアルコキシド140部を加え、攪拌しながら100°Cに加熱し、アルコラート溶液を調製した。一方で、ガラス製フラスコに、コハク酸ジイソプロピル88部、4-ブロモベンゾニトリル153.6部を加え、攪拌しながら90°Cに加熱して溶解させ、これらの混合物の溶液を調製した。この混合物の加熱溶液を、100°Cに加熱した上記アルコラート溶液中に、激しく攪拌しながら、2時間かけて一定の速度でゆっくり滴下した。滴下終了後、90°Cにて2時間、加熱攪拌を継続し、ジケトピロロピロール系化合物のアルカリ金属塩を得た。さらに、ガラス製ジャケット付き反応容器に、メタノール600部、水600部、及び酢酸304部を加え、-10°Cに冷却した。この冷却した混合物を、高速攪拌ディスパーサーを用いて、直径8cmのシェアディスクを4000rpmで回転させながら、この中に、75°Cまで冷却した先に得られたジケトピロロピロール系化合物のアルカリ金属塩溶液を、少量ずつ添加した。この際、メタノール、酢酸、および水からなる混合物の温度が常に-5°C以下の温度を保つように、冷却しながら、かつ、75°Cのジケトピロロピロール系化合物のアルカリ金属塩の添加する速度を調整しながら、およそ120分にわたって少量ずつ添加した。アルカリ金属塩添加後、赤色の結晶が析出し、赤色の懸濁液が生成した。続いて、得られた赤色の懸濁液を5°Cにて限外濾過装置で洗浄後、濾別し赤色ペーストを得た。このペーストを0°Cに冷却したメタノール3500部にて再分散し、メタノール濃度約90の懸濁液とし、5°Cにて3時間攪拌し、結晶転移を伴う粒子整粒および洗浄を行った。続いて、限外濾過機で濾別し、得られたジケトピロロピロール系化合物の水ペーストを、80°Cにて24時間乾燥させ、粉砕することにより式1に示す顔料A1である臭素化ジケトピロロピロール顔料を150.8部得た。得られた臭素化ジケトピロロピロール顔料1000部、塩化ナトリウム1000部、およびジエチレングリコール120部、ステンレス製1ガロンニーダー井上製作所製中に仕込み、60°Cで8時間混練した。次に、混練した混合物を温水に投入し、約80°Cに加熱しながら1時間攪拌してスラリー状として、濾過および水洗をして食塩およびジエチレングリコールを除いた後、80°Cで一昼夜乾燥させ、粉砕することにより式1に示す臭素化ジケトピロロピロール顔料A1-196.5部を得た。平均一次粒子径は38nm、比表面積は80m2/gであった。<顔料分散体の製造方法>[顔料分散体P-1]下記の組成の混合物を均一に撹拌混合した後、直径1mmのジルコニアビーズを用いて、アイガーミルアイガージャパン社製ミニモデルM-250MKIIで5時間分散した後、5μmのフィルタで濾過し顔料分散体P-1を得た。臭素化ジケトピロロピロール顔料A1-18.78部酸性樹脂型顔料分散剤1.74部ビックケミージャパン社製BYK-111顔料誘導体12.05部誘導体1樹脂溶液B2-55.83部シクロヘキサノン81.60部[顔料分散体P-2]臭素化ジケトピロロピロール顔料A1-1を塩素化ジケトピロロピロール顔料C.I.ピグメントレッド254;チバジャパン社製イルガフォーレッドB-CFに変更した以外は顔料分散体P-1と同様にして顔料分散体P-2を得た。[顔料分散体P-3]下記の組成の混合物を均一に撹拌混合した後、直径1mmのジルコニアビーズを用いて、アイガーミルアイガージャパン社製ミニモデルM-250MKIIで5時間分散した後、5μmのフィルタで濾過し顔料分散体P-3を得た。臭素化ジケトピロロピロール顔料A1-16.82部アントラキノン系顔料1.08部チバジャパン社製クロモフタールレッドA2Bニッケルアゾ錯体系顔料0.88部ランクセス社製E4GN酸性樹脂型顔料分散剤1.74部日本ルーブリゾール社製ソルスパース21000顔料誘導体12.05部誘導体1樹脂溶液B2-55.83部シクロヘキサノン81.60部[顔料分散体P-4~10]表2に示す、顔料、顔料誘導体、および樹脂型顔料分散剤の種類、および配合量に変更した以外は、顔料分散体P-3と同様にして顔料分散体P-4~11を得た。表2中の略語を下記に記す。<顔料>PR254;ジケトピロロピロール系顔料C.I.ピグメントレッド254チバジャパン社製イルガフォーレッドB-CFPO71;ジケトピロロピロール系顔料C.I.ピグメントオレンジ71チバジャパン社製イルガジンDPPオレンジ398PR242;アゾ系顔料C.I.ピグメントレッド242クラリアント社製ノボパームPR179;ペリレン系顔料C.I.ピグメントレッド179大日本インキ化学工業株製ファーストゲンスパーマルーンPSKPR122;キナクリドン系顔料C.I.ピグメントレッド122クラリアント社製ホスタパームPY180;ベンズイミダゾロン系顔料C.I.ピグメントイエロー180クラリアント社製PVファーストイエローHGPY138;キノリン系顔料C.I.ピグメントイエロー180BASF社製パリオトールイエローK0960-HD<顔料誘導体>誘導体2誘導体3誘導体4[実施例1]赤色着色組成物DR-1下記の組成の混合物を均一に撹拌混合した後、5μmのフィルタで濾過し赤色着色組成物DR-1を得た。赤色顔料分散体P-140.5部樹脂溶液B1-18.6部シクロヘキサノン50.9部[実施例2~6および比較例1]赤色着色組成物DR-2~7樹脂溶液B1-1を、表2に示す樹脂溶液に変更した以外は、赤色着色組成物DR-1と同様にして、赤色着色組成物DR-2~7を得た。[比較例2]赤色着色組成物DR-8赤色顔料分散体P-1を赤色顔料分散体P-2に変更した以外は、赤色着色組成物DR-1と同様にして、赤色着色組成物DR-8を得た。[赤色着色組成物の評価]得られた赤色着色組成物の色特性、コントラスト比CR、および塗膜表面の結晶析出について、下記の方法で評価した。結果を表3に示す。色特性、コントラスト比CR評価得られた赤色着色組成物を100mm×100mm、0.7mm厚のガラス基板上に、C光源においてx=0.644、y=0.340プラスマイナス0.001以内になるような膜厚に塗布し、70°Cで20分熱風オーブンで乾燥したのち、さらに、230°Cで60分加熱することで赤色塗膜を得た。その後、得られた塗布基板の明度Yおよび、コントラスト比CRを測定した。なお、色度は、顕微分光光度計オリンパス光学社製OSP-SP200で測定した。塗膜表面の結晶析出評価色特性、コントラスト比CR評価で得られた基板を、さらに240°Cで60分間の加熱処理を2回繰り返した。加熱処理後の塗布基板の塗膜表面を光学顕微鏡にて観察し、結晶析出有無を下記基準に従って判定した。評価結果において、◎と○は結晶析出がなく良好であり、△は結晶析出があるものの使用上問題ないレベル、×は結晶析出により使用することができない状態に相当する。◎230°C60分間加熱処理後、さらなる240°C60分間加熱処理後、およびさらなる240°C60分間加熱処理でも結晶析出なし○230°C60分間加熱処理後、およびさらなる240°C60分間加熱処理でも結晶析出なし2回目の240°C60分間加熱処理で結晶析出あり△230°C60分間加熱処理後では結晶析出ないが、さらなる240°C60分間加熱処理で結晶析出あり×230°C60分間加熱処理後で結晶析出あり式1に示す顔料A1と構成単位b1~b3を有する樹脂B1とを含む本発明のカラーフィルタ用着色組成物は、いずれも高明度かつ高コントラスト比であって、加熱工程によってもジケトピロロピロール系顔料の結晶析出が起こらないという良好な結果を得た。[実施例7~31、比較例3~9]感光性着色組成物RR-1~32表4~10に示す組成、配合量で各材料を混合攪拌し、1μmのフィルタで濾過して、感光性着色組成物RR-1~32を得た。表4~10中の略語について以下に示す。<光重合開始剤D>光重合開始剤D1:2-メチル-1-4-メチルチオフェニル-2-モルフォリノプロパン-1-オンチバジャパン社製イルガキュア907光重合開始剤D2:2-ジメチルアミノ-2-4-メチルフェニルメチル-1-[4-4-モルホリニルフェニル]-1-ブタノンチバジャパン社製イルガキュア379光重合開始剤D3:2,4,6-トリメチルベンゾイル-ジフェニル-ホスフィンオキサイドBASF社製ルシリンTPO光重合開始剤D4:2,2’-ビスo-クロロフェニル-4,5,4’5’-テトラフェニル-1,2’-ビイミダゾール黒金化成社製ビイミダゾール光重合開始剤D5:p-ジメチルアミノアセトフェノンダイキファイン社製DMA光重合開始剤D6:エタン-1-オン,1-9-エチル-6-2-メチルベンゾイル-9H-カルバゾール-3-イル,1-チバジャパン社製イルガキュアOXE02<増感剤>増感剤E1:2,4-ジエチルチオキサントン日本化薬社製カヤキュアDETX-S増感剤E24,4’-ビスジエチルアミノベンゾフェノン保土谷化学工業社製EAB-F<光重合性化合物>光重合性化合物C1:ジペンタエリスリトールヘキサアクリレート東亞合成社製アロニックスM-402<多官能チオール>多官能チオールF1:トリメチロールエタントリス3-メルカプトブチレート昭和電工社製TEMB多官能チオールF2:トリメチロールプロパントリ3-メルカプトブチレート昭和電工社製TPMB多官能チオールF3:ペンタエリスリトールテトラキス3-メルカプトプロピオネート堺化学工業社製PEMP<紫外線吸収剤>紫外線吸収剤G1:2-[4-[2-ヒドロキシ-3-ドデシルおよびトリデシルオキシプロピルオキシ]-2-ヒドロキシフェニル]-4,6-ビス2,4-ジメチルフェニル-1,3,5-トリアジンチバジャパン社製TINUVIN400紫外線吸収剤G2:2-2H-ベンゾトリアゾール-2-イル-4,6-ビス1-メチル-1-フェニルエチルフェノールチバジャパン社製TINUVIN900<貯蔵安定剤>貯蔵安定剤J1:2,6-ビス1,1-ジメチルエチル-4-メチルフェノール本州化学工業社製BHT貯蔵安定剤J2:トリフェニルホスフィン北興化学工業社製TPP<溶剤>PGMAC:プロピレングリコールモノメチルエーテルアセテート[感光性着色組成物の評価]得られた感光性着色組成物RR-1~32について、色特性、コントラスト比CR、塗膜表面の結晶析出、感度、直線性、パターン形状、解像度、現像耐性、薬品耐性、経時安定性を下記の方法で評価した。結果を表11に示す。それぞれの評価結果においての判定は、◎は非常に良好なレベル、○は良好レベル、△は使用には差し支えないレベル、×は使用には好ましくないレベルとした。色特性、コントラスト比CR評価得られた感光性着色組成物を100mm×100mm、0.7mm厚のガラス基板上に、C光源において後処理後にx=0.640、およびy=0.328になるような膜厚に塗布し、70°Cで20分熱風オーブンで乾燥したのち、超高圧水銀ランプを用いて、積算光量150mJで紫外線露光を行った後に230°Cで1時間加熱して放冷し、赤色塗膜を得た。その後、得られた塗布基板の明度Yおよび、コントラスト比CRを測定した。なお、色度は、顕微分光光度計オリンパス光学社製OSP-SP200で測定した。塗膜表面の結晶析出評価色特性、コントラスト比CR評価で得られた基板を、さらに260°Cで1時間加熱して放冷した。加熱処理後の塗布基板の塗膜表面を光学顕微鏡にて観察し、結晶析出有無を下記基準に従って判定した。評価結果において、◎は結晶析出がなく非常に良好であり、○は少し結晶析出があるものの良好なレベル、△は結晶析出があるものの使用上問題ないレベル、×は結晶析出により使用することができない状態に相当する。結晶数が0個:◎、1~10個:○、10~100個:△、100個以上:×。◎結晶数が0個○結晶数が1個以上10個未満△結晶数が10個以上100個未満×結晶数が100個以上感度、直線性、パターン形状、解像度、現像耐性、薬品耐性評価得られた感光性着色組成物を100mm×100mm、0.7mm厚のガラス基板上に塗工した後、クリーンオーブン中70°Cで20分間加温して溶剤を除去し、約2μmの塗膜を得た。次いで、この基板を室温に冷却後、超高圧水銀ランプを用い、100μm幅ピッチ200μmおよび25μm幅ピッチ50μmストライプパターンのフォトマスクを介して紫外線を露光した。その後、この基板を23°Cの炭酸ナトリウム水溶液を用いてスプレー現像した後、イオン交換水で洗浄、風乾し、クリーンオーブン中230°Cで330分間加熱した。スプレー現像は、それぞれの感光性着色組成物での塗膜について、現像残りなくパターン形成可能な最短時間で行い、これを適正現像時間とした。塗膜の膜厚は、Dektak3030日本真空技術社製を用いて行った。感度評価上記方法で形成されたフィルタセグメントの100μmフォトマスク部分でのパタ-ン膜厚を測定し、塗工後膜厚に対して90以上となる最小露光量を評価した。最小露光量が小さい程、高感度で良好な感光性着色組成物となる。評価のランクは次の通りである。○:50mJ/cm2未満△:50mJ/cm2以上100mJ/cm2未満×:100mJ/cm2以上直線性評価上記方法で形成されたフィルタセグメントの100μmフォトマスク部分でのパタ-ンについて、光学顕微鏡を用いて観察して評価を行った。評価のランクは次の通りである。○:直線性良好△:部分的に直線性不良×:直線性不良パターン形状評価上記方法で形成されたフィルタセグメントの100μmフォトマスク部分でのパタ-ンの断面について、電子顕微鏡を用いて観察して評価を行った。パターン断面は順テーパーが良好である。評価のランクは次の通りである。○:断面が順テーパー形状×:断面が逆テーパー形状解像性評価上記方法で形成されたフィルタセグメントの25μmフォトマスク部分でのパターンについて、光学顕微鏡を用いて観察して評価を行った。評価のランクは次の通りである。解像性不良とは、隣接するストライプパターンが繋がったり、欠けが発生したりすることである。評価のランクは次の通りである。◎:解像性および直線性良好○:直線性の点でやや劣るが解像性良好△:部分的に解像性不良×:解像性不良現像耐性評価スプレー現像時に、適正時間の2倍で現像して形成されたフィルタセグメントの100μmフォトマスク部分でのパタ-ン膜厚を測定し、適正現像時間で現像して形成されたパターン膜厚と比較した。評価のランクは次の通りである。◎:膜厚差20以内○:膜厚差20より大きく、40以内△:膜厚差が40より大きい×:2倍現像で欠けやハガレが発生薬品耐性評価上記方法で形成されたフィルタセグメントをN-メチルピロリドン溶液に30分浸漬後、イオン交換水で洗浄、風乾し、100μmフォトマスク部分でのパターンについて光学顕微鏡を用いて観察して評価を行った。評価のランクは次の通りである。◎:外観、色に変化なく良好○:一部にシワ等が発生するが、色には変化なく良好△:若干の色落ちが発生×:ハガレや色落ちが発生着色組成物の経時安定性評価得られた感光性着色組成物について、初期および室温1ヵ月後の粘度を測定し、初期粘度に対する粘度増加度合いを算出して評価を行った。評価のランクは次の通りである。経時粘度変化率=|[初期粘度-経時粘度]/初期粘度|×100◎:粘度増加の割合が5以下で良好○:粘度増加の割合が5より大きく10以下×:粘度増加の割合が10より大きい表11に示すように、式1に示す顔料A1と構成単位b1~b3を有する樹脂B1とを含む本発明のカラーフィルタ用着色組成物は、全ての評価で高水準の評価結果を得た。すなわち顔料a1との組み合わせにおいて、樹脂B1の構成単位b1を多く含有する構成ではコントラストの向上と経時安定性の安定化が、構成単位b2を多く含有する構成では明度の向上と耐薬品性の向上が、構成単位b3を多く含有する構成では加熱工程における顔料の結晶析出を抑える効果と解像度を抑える効果が認められる傾向にあるが、いずれも請求範囲の含有比を満たしていれば、高い性能を有した感光性着色組成物を得る事ができる。適切な構成単位比にすることにより、高性能でバランスの良いカラーフィルターセグメントを得る事が可能となる。さらに光重合開始剤Dがアセトフェノン系化合物、ホスフィン系化合物、イミダゾール系化合物、オキシムエステル系化合物のいずれかとの組み合わせであれば感度、直線性、解像度がより良好である。なかでも、光重合開始剤Dがエタン-1-オン,1-9-エチル-6-2-メチルベンゾイル-9H-カルバゾール-3-イル,1-感光性着色組成物では、さらに現像耐性により優れていた。さらに多官能チオールを含む感光性着色組成物では、現像耐性により優れていた。また、さらに紫外線吸収剤を含む感光性着色組成物では、解像性により優れていた。また、さらに貯蔵安定剤を含む感光性着色組成物では、経時安定性により優れていた。一方、比較例3~9の感光性着色組成物では、明度やコントラスト比も低く、加熱工程における顔料の結晶析出や感度をはじめとするフィルタセグメントの評価などでも全てが良好となるものは得られなかった。カラーフィルタの製造感光性着色組成物RR-1における顔料および顔料誘導体の合計4.39部を、緑色感光性着色組成物ではC.I.PigmentGreen58/C.I.PigmentYellow150=2.63部/1.76部に、青色感光性着色組成物ではC.I.PigmentBlue15:6/C.I.PigmentViolet23=3.51部/0.88部になるように置き換えた以外は顔料分散体P-3と同様に顔料分散体を調製し、さらに感光性着色組成物RR-1の顔料分散体を各色顔料分散体に置き換えて、カラーフィルタ用緑色感光性着色組成物、カラーフィルタ用青色感光性着色組成物を得た。100mm×100mmのガラス基板上にダイコータで感光性着色組成物RR-1を約2μmの厚さに塗工し、70°Cのオーブン内に20分間溶剤を除去乾燥させた。次いで、露光装置を用いて紫外線によりストライプパターン露光を行った。露光量は100mJ/cm2とした。更に、炭酸ナトリウム水溶液からなる現像液によりスプレー現像して未露光部分を取り除いた後、イオン交換水で洗浄し、この基板を230°Cで30分加熱して線幅約50μmの赤色フィルタセグメントを形成した。次いで、同様の所作により、赤色フィルタセグメントの隣に緑色感光性着色組成物を用いて緑色フィルタセグメントを、次いで青色感光性着色組成物を用いて青色フィルタセグメントを形成し、同一ガラス基板上に3色のフィルタセグメントを具備するカラーフィルタを得た。本発明におけるカラーフィルタ用着色組成物を用いると、広い色度範囲において色特性に優れ、耐熱性の良好な赤色フィルタセグメントを有する高精細のカラーフィルタを作製することができた。"